(57)【要約】【課題】オキシラン基又はアンハイドライド基をカーボンナノチューブの表面に化学的方法で導入し、このように表面修飾されたカーボンナノチューブの光硬化によってパターン薄膜を形成し、或いは熱硬化によってカーボンナノチューブの高分子複合体を製造する方法を提供する。【解決手段】カーボンナノチューブの表面に陽イオン重合に参加することが可能なオキシラン基又はアンハイドライド基を導入し、前記カーボンナノチューブを光酸発生剤又は光塩基発生剤と共に有機溶媒に分散させ、基材上にコーティングした後、フォトマスクを介してＵＶに露光させ、露光部でカーボンナノチューブの陽イオン重合を誘発した後、非露光部を現像液で除去することにより、カーボンナノチューブのネガティブパターンを形成する。また、カーボンナノチューブを熱硬化剤と共に有機溶媒に分散させ、基材上にコーティングした後、熱硬化させてカーボンナノチューブ高分子複合体を製造する。【選択図】なし【特許請求の範囲】
【請求項１】
次の工程を含むカーボンナノチューブのネガティブパターン形成方法。
（ａ）下記式１で表わされるオキシラン基で表面修飾されたカーボンナノチューブ及び／又は下記式２〜７のいずれか一つで表わされるアンハイドライド基で表面修飾されたカーボンナノチューブを、光酸発生剤及び／又は光塩基発生剤と共に有機溶媒に分散させてコーティング液を製造する工程、
【化１】
2009093186.tif 000024
（式中、Ｒは炭素数１〜１５の直鎖状、分岐状又は環状のアルキレン基を示す。）
【化２】
2009093186.tif 000025
（ｂ）前記コーティング液を基材の表面に塗布し、予備乾燥させて溶媒を揮発させることにより、フィルムを形成させる工程、
（ｃ）前記フィルムを所望のパターンのフォトマスクを介して紫外線で露光させ、露光部において前記カーボンナノチューブの光重合反応を誘発する工程、
（ｄ）前記露光したフィルムを有機現像液で現像することにより、前記フィルムの非露光部を除去してカーボンナノチューブのネガティブパターンを得る工程。
【請求項２】
前記コーティング液が、カーボンナノチューブを３〜９５質量％含み、さらに光酸発生剤および光塩基発生剤から選ばれる少なくとも１種をカーボンナノチューブ１００質量部当たり０．１〜１５質量部含むことを特徴とする請求項１に記載のカーボンナノチューブのネガティブパターン形成方法。
【請求項３】
前記コーティング液が、２−エチル−９，１０−ジメトキシアントラセン、９，１０−ジクロロアントラセン、１−クロロアントラセン、２−メチルアントラセン、９−メチルアントラセン、２−ｔ−ブチルアントラセン、アントラセン、１，２−ベンズアントラセン、１，２，３，４−ジベンズアントラセン、１，２，５，６−ジベンズアントラセン、１，２，７，８−ジベンズアントラセン、９，１０−ジメトキシジメチルアントラセン、２−エチル−９，１０−ジメトキシアントラセン、Ｎ−メチルフェノチアジン、イソプロピルチオキサントンからなる群より選ばれる１種以上の光増感剤を、カーボンナノチューブ１００質量部当たり０．３〜２質量部の割合でさらに含むことを特徴とする請求項１に記載のカーボンナノチューブのネガティブパターン形成方法。
【請求項４】
前記コーティング液で用いる有機溶媒が、ＤＭＦ、４−ヒドロキシ−４−メチル−２−ペンタノン、エチレングリコールモノエチルエーテル、２−メトキシエタノール、メトキシプロピルアセテート、エチル−３−エトキシプロピオネート及びシクロヘキサノンからなる群より選ばれる１種以上であることを特徴とする請求項１に記載のカーボンナノチューブのネガティブパターン形成方法。
【請求項５】
前記コーティング液が、アミノプロピルトリエトキシシラン、フェニルアミノプロピルトリメトキシシラン、ウレイドプロピルトリエトキシシラン、グリシドキシプロピルトリメトキシシラン、イソシアナートプロピルトリエトキシシラン、イソプロピルトリイソステアロイルチタネート及びアセトアルコキシアルミニウムジイソプロピレートからなる群より選ばれる１種以上のカップリング剤を、カーボンナノチューブの１００質量部当たり０．１〜１０質量部の割合でさらに含むことを特徴とする請求項１に記載のカーボンナノチューブのネガティブパターン形成方法。
【請求項６】
前記コーティング液が、前記オキシラン基含有モノマ、前記オキシラン基含有モノマのオリゴマーおよびそのポリマー、ならびに前記アンハイドライド基含有モノマおよびそのポリマーよりなる群から選ばれる少なくとも１種を、カーボンナノチューブ１００質量部当り１〜９５質量部の割合で、さらに含むことを特徴とする請求項１に記載のカーボンナノチューブのネガティブパターン形成方法。
【請求項７】
前記コーティング液が、ポリエステル、ポリカーボネート、ポリビニルアルコール、ポリビニルブチラール、ポリアセタール、ポリアリレート、ポリアミド、ポリアミドイミド、ポリエーテルイミド、ポリフェニレンエーテル、ポリフェニレンスルフィド、ポリエーテルスルホン、ポリエーテルケトン、ポリフタルアミド、ポリエーテルニトリル、ポリエーテルスルホン、ポリベンズイミダゾール、ポリカルボジイミド、ポリシロキサン、ポリメチルメタクリラート、ポリメタクリルアミド、ニトリルゴム、アクリルゴム、ポリエチレンテトラフルオライド、エポキシ樹脂、フェノール樹脂、メラミン樹脂、ウレア樹脂、ポリブテン、ポリペンテン、エチレン−プロピレン共重合体、エチレン−ブテン−ジエン共重合体、ポリブタジエン、ポリイソプレン、エチレン−プロピレン−ジエン共重合体、ブチルゴム、ポリメチルペンテン、ポリスチレン、スチレン−ブタジエン共重合体、水素添加（ｈｙｄｒｏｇｅｎａｔｅｄ）スチレン−ブタジエン共重合体、水素添加ポリイソプレン及び水素添加ポリブタジエンの中から選ばれる１種以上の高分子バインダーを、カーボンナノチューブ１００質量部当たり１〜３０質量部の割合でさらに含むことを特徴とする請求項１に記載のカーボンナノチューブのネガティブパターン形成方法。
【請求項８】
前記（ｃ）工程の露光後、前記露光したフィルムを後硬化させる工程をさらに含むことを特徴とする請求項１に記載のカーボンナノチューブのネガティブパターン形成方法。
【請求項９】
前記請求項１に記載の方法により製造されたカーボンナノチューブのネガティブパターン。
【請求項１０】
次の工程を含むカーボンナノチューブ高分子複合体の製造方法：
（ａ）下記式１で表わされるオキシラン基で表面修飾されたカーボンナノチューブ及び／又は下記式２〜７のいずれか一つで表わされるアンハイドライド基で表面修飾されたカーボンナノチューブを、１種以上の熱硬化剤と共に有機溶媒に分散させてコーティング液を製造する工程、
【化３】
2009093186.tif 000026
（式中、Ｒは炭素数１〜１５の直鎖状、分岐状又は環状のアルキレン基を示す。）
【化４】
2009093186.tif 000027
（ｂ）前記コーティング液を基材の表面に塗布し、熱硬化させてカーボンナノチューブ高分子複合体を得る工程。
【請求項１１】
前記コーティング液が、カーボンナノチューブを３〜９５質量％含み、さらに熱硬化剤をカーボンナノチューブ１００質量部当たり１〜３５質量部含むことを特徴とする請求項１０に記載のカーボンナノチューブ高分子複合体の製造方法。
【請求項１２】
前記コーティング液で用いる有機溶媒が、ＤＭＦ、４−ヒドロキシ−４−メチル−２−ペンタノン、エチレングリコールモノエチルエーテル、２−メトキシエタノール、メトキシプロピルアセテート、エチル−３−エトキシプロピオネート及びシクロヘキサノンからなる群より選ばれる１種以上であることを特徴とする請求項１０に記載のカーボンナノチューブ高分子複合体の製造方法。
【請求項１３】
前記コーティング液が、アミノプロピルトリエトキシシラン、フェニルアミノプロピルトリメトキシシラン、ウレイドプロピルトリエトキシシラン、グリシドキシプロピルトリメトキシシラン、イソシアナートプロピルトリエトキシシラン、イソプロピルトリイソステアロイルチタネート及びアセトアルコキシアルミニウムジイソプロピレートからなる群より選ばれる１種以上のカップリング剤を、カーボンナノチューブ１００質量部当たり０．１〜１０質量部の割合でさらに含むことを特徴とする請求項１０に記載のカーボンナノチューブ高分子複合体の製造方法。
【請求項１４】
前記コーティング液が、オキシラン基含有モノマおよびアンハイドライド基含有モノマから選ばれる少なくとも１種と、前記オキシラン基含有モノマまたはアンハイドライド基含有モノマのオリゴマーもしくはポリマーとを、カーボンナノチューブ１００質量部当り１〜９５質量部の割合で、さらに含むことを特徴とするカーボンナノチューブ高分子複合体の製造方法。
【請求項１５】
前記コーティング液が、ポリエステル、ポリカーボネート、ポリビニルアルコール、ポリビニルブチラール、ポリアセタール、ポリアリレート、ポリアミド、ポリアミドイミド、ポリエーテルイミド、ポリフェニレンエーテル、ポリフェニレンスルフィド、ポリエーテルスルホン、ポリエーテルケトン、ポリフタルアミド、ポリエーテルニトリル、ポリエーテルスルホン、ポリベンズイミダゾール、ポリカルボジイミド、ポリシロキサン、ポリメチルメタクリラート、ポリメタクリルアミド、ニトリルゴム、アクリルゴム、ポリエチレンテトラフルオライド、エポキシ樹脂、フェノール樹脂、メラミン樹脂、ウレア樹脂、ポリブテン、ポリペンテン、エチレン−プロピレン共重合体、エチレン−ブテン−ジエン共重合体、ポリブタジエン、ポリイソプレン、エチレン−プロピレン−ジエン共重合体、ブチルゴム、ポリメチルペンテン、ポリスチレン、スチレン−ブタジエン共重合体、水素添加（ｈｙｄｒｏｇｅｎａｔｅｄ）スチレン−ブタジエン共重合体、水素添加ポリイソプレン及び水素添加ポリブタジエンの中から選ばれる１種以上の高分子バインダーを、カーボンナノチューブ１００質量部当たり１〜３０質量部の割合でさらに含むことを特徴とする請求項１０に記載のカーボンナノチューブ高分子複合体の製造方法。
【請求項１６】
前記請求項１０に記載の方法により製造されたカーボンナノチューブ高分子複合体。  
【発明の詳細な説明】
【技術分野】
【０００１】
本発明は、硬化性作用基が導入されたカーボンナノチューブを用いて、カーボンナノチューブからなるパターン薄膜または高分子複合体を製造する方法、ならびにそれらの方法によって得られるネガティブパターンおよびカーボンナノチューブ高分子複合体に関する。より詳細には、表面に、オキシラン基、アンハイドライド基等の硬化性作用基を有するカーボンナノチューブを用いて、前記硬化性作用基の光反応を利用するフォトリソグラフィ法によってカーボンナノチューブからなるネガティブパターンを形成する方法、あるいは熱硬化によって相互貫入高分子網目構造（ＩＰＮ：Ｉｎｔｅｒｐｅｎｅｔｒａｔｉｎｇ  Ｐｏｌｙｍｅｒ  Ｎｅｔｗｏｒｋ）を有するカーボンナノチューブ高分子複合体を製造する方法、ならびにそれらの方法によって得られるネガティブパターンおよびカーボンナノチューブ高分子複合体に関する。
【背景技術】
【０００２】
カーボンナノチューブは、１９９１年、日本の名城大学の飯島澄男博士によって電子顕微鏡観察中に発見されて以来、多くの研究が行われてきた。典型的なカーボンナノチューブは、黒鉛面を丸く巻いた中空円筒状の構造を有し、１〜２０ｎｍの直径を有する。黒鉛は、結合配列が独特であって丈夫で平坦な六角形板状層構造を有するが、この板状層の上部および下部は自由電子で満たされており、電子は離散状態で板状層に対して平行な方向に運動する。このような黒鉛層が螺旋状に巻かれながらカーボンナノチューブを形成するので、相異なる地点でエッジの結合が行われる。そのため、カーボンナノチューブの電気的特性が構造と直径によって大きく変化することが非特許文献１および非特許文献２に報告されている。すなわち、カーボンナノチューブの電気的特性が、構造と直径との差によって絶縁体から半導体、さらには金属性まで表わすという事実が報告されている。カーボンナノチューブの螺旋構造またはキラリティー（ｃｈｉｒａｌｉｔｙ）を変更すると、自由電子の運動方式が変わり、その結果、自由電子の運動が金属物質中でのように完全に自由になったり、それとも半導体中でのようにバリア（ｂａｒｒｉｅｒ）を克服しなければならない。バリアの大きさは、チューブの直径によって決定され、チューブの直径が最も小さい場合には１ｅＶも可能であることが知られている。カーボンナノチューブは、このように力学的堅固性と化学的安定性に優れ、半導体と導体の性質を両方とも呈することができ、直径が小さくて長さが長く、中空円筒状の形態を有する等の特性のため、フラットパネル表示素子、トランジスタ、エネルギー貯蔵体、ナノサイズの電子素子などの素材として有用である。
【０００３】
最近、カーボンナノチューブを基材上に配列する方法として、中国の北京大学のＺｈｏｎｇｆａｎ  Ｌｉｕなどによって、金の基材上にカーボンナノチューブの末端を硫黄で置換して配列する方法が報告された（非特許文献３）。その他、リソグラフィを用いる技術としては、米国Ｒｉｃｅ大学のＳｍａｌｌｅｙなどは、シリコン基板上にトリメチルシリル基の自己組織化単分子膜（Ｓｅｌｆ  Ａｓｓｅｍｂｌｙ  Ｍｏｎｏｌａｙｅｒ）を形成し、その後、電子ビームを用いてパターニングを行い、そのパターンにアミン基を吸着させた後、ここにカーボンナノチューブをさらに吸着させる例（非特許文献４）がある。ところが、このような従来の技術では、自己組織化単分子膜が周辺の環境変化に弱いという問題が、克服すべき課題として指摘されている。
【０００４】
一方、カーボンナノチューブを用いて高分子複合体を形成する技術としては、ポリビニルアルコールにカーボンナノチューブを１０〜１００質量％混合してカーボンナノチューブと高分子の複合体を得る技術が知られている。このカーボンナノチューブ高分子複合体の熱的特性は、カーボンナノチューブの添加量に応じて増加すると報告された例（非特許文献５）がある。ところが、高分子とカーボンナノチューブの単純ブレンディングのみでは、界面における接着力が良くないため、別途の界面活性剤を選定して使用しなければならないという問題があり、実際にエポキシ樹脂とカーボンナノチューブとの界面接着力を向上させるために界面活性剤を使用した例が報告されている（非特許文献６）。
【非特許文献１】Ｓａｉｔｏ．  ｅｔ．  ａｌ．；  Ｐｈｙｓ．Ｒｅｖ．  Ｂ４６，  １８０４（１９９２）
【非特許文献２】Ｈａｍａｄａ  ｅｔ．  ａｌ．；  Ｐｈｙｓ．Ｒｅｖ．Ｌｅｔｔ．６８，  １５７９（１９９２）
【非特許文献３】Ｚｈｏｎｇｆａｎ  Ｌｉｕ  ｅｔ．Ｌａｎｍｕｉｒ（２０００）  １６：３５６９
【非特許文献４】Ｓｍａｌｌｅｙ  ｅｔ．  Ｃｈｅｍｉｃａｌ  Ｐｈｙｓｉｃｓ  Ｌｅｔｔｅｒｓ（１９９９）  ３０３：１２５
【非特許文献５】Ｗｉｎｄｌｅ  ｅｔ．  ａｌ．；  Ａｄｖ．  Ｍａｔｅｒ．  （１９９２）  １１：９３７
【非特許文献６】Ｚｈｏｎｇｆａｎ  Ｌｉｕ  ｅｔ．  ａｌ．；  Ｃｈｅｍ．  Ｍａｔｅｒ．  （２０００）  １２：１０４９
【発明の開示】
【発明が解決しようとする課題】
【０００５】
本発明は、かかる従来の技術の問題点を解決するためのもので、その目的は、オキシラン基またはアンハイドライド基をカーボンナノチューブの表面に化学的方法で導入し、このように表面修飾（ｓｕｒｆａｃｅ−ｍｏｄｉｆｉｅｄ）されたカーボンナノチューブの光硬化によってパターン薄膜を形成し、あるいは熱硬化によってカーボンナノチューブの高分子複合体を製造する方法を提供することにある。
【課題を解決するための手段】
【０００６】
本発明者は、陽イオン重合性のオキシラン基またはアンハイドライド基を硬化性作用基としてカーボンナノチューブの表面に導入することにより、光酸発生剤（Ｐｈｏｔｏａｃｉｄ  ｇｅｎｅｒａｔｏｒ）または光塩基発生剤（Ｐｈｏｔｏｂａｓｅ  ｇｅｎｅｒａｔｏｒ）の存在下に紫外線（ＵＶ）照射によって前記硬化性作用基の間の陽イオン重合によって架橋結合が形成されて不溶性カーボンナノチューブ層を形成し、あるいは熱強化剤を用いてカーボンナノチューブの表面において熱硬化を進行させ、相互貫入高分子網目構造を形成することに成功し、本発明を完成するに至った。
【０００７】
すなわち、本発明の一側面は、次の工程を含むカーボンナノチューブのネガティブパターン形成方法である：
（ａ）下記化学式１で表わされるオキシラン基で表面修飾されたカーボンナノチューブ及び／又は下記化学式２〜７のいずれか一つで表わされるアンハイドライド基で表面修飾されたカーボンナノチューブを、光酸発生剤及び／又は光塩基発生剤と共に有機溶媒に分散させてコーティング液を製造する工程、
【０００８】
【化１】
2009093186.tif 000002
【０００９】
（式中、Ｒは炭素数１〜１５の直鎖状、分岐状又は環状のアルキレン基を示す。）
【００１０】
【化２】
2009093186.tif 000003
【００１１】
（ｂ）前記コーティング液を基材の表面に塗布し、予備乾燥させて溶媒を揮発させることにより、フィルムを形成させる工程、
（ｃ）前記フィルムを所望のパターンのフォトマスクを介して紫外線で露光させ、露光部において前記カーボンナノチューブの光重合反応を誘発する工程、
（ｄ）前記露光したフィルムを有機現像液で現像することにより、前記フィルムの非露光部を除去してカーボンナノチューブのネガティブパターンを得る工程。
【００１２】
本発明の他の側面は、次の工程を含むカーボンナノチューブ高分子複合体の製造方法である：
（ａ）下記化学式１で表わされるオキシラン基で表面修飾されたカーボンナノチューブ及び／又は下記化学式２〜７のいずれか一つで表わされるアンハイドライド基で表面修飾されたカーボンナノチューブを、１種以上の熱硬化剤と共に有機溶媒に分散させてコーティング液を製造する工程、
【００１３】
【化３】
2009093186.tif 000004
【００１４】
（式中、Ｒは炭素数１〜１５の直鎖状、分岐状又は環状のアルキレン基を示す。）
【００１５】
【化４】
2009093186.tif 000005
【００１６】
（ｂ）前記コーティング液を基材の表面に塗布し、熱硬化させてカーボンナノチューブ高分子複合体を得る工程。
【００１７】
本発明のさらに他の側面は、前記方法により製造されたカーボンナノチューブのネガティブパターンである。
【００１８】
本発明のさらに他の側面は、前記方法により製造されたカーボンナノチューブ高分子複合体である。
【発明の効果】
【００１９】
本発明の方法によれば、既存のフォトリソグラフィ法によって様々な材質の基材上にカーボンナノチューブからなるパターンを容易に形成することができ、カーボンナノチューブ自体のみであるいは他の高分子と共に、硬化物性が向上したカーボンナノチューブ高分子複合体を製造することができる。
【発明を実施するための最良の形態】
【００２０】
以下、本発明の表面修飾されたカーボンナノチューブについてより詳細に説明する。
【００２１】
本発明において、「オキシラン基」とは、下記化学式１で表わされる構造を有する作用基を意味する。
【００２２】
【化５】
2009093186.tif 000006
【００２３】
一方、本発明において、「アンハイドライド基」とは、下記化学式２〜７で表わされる構造を有する任意の作用基を意味する。
【００２４】
【化６】
2009093186.tif 000007
【００２５】
（式中、Ｒは炭素数１〜１５の直鎖状、分岐状又は環状のアルキレン基を示す。）
【００２６】
【化７】
2009093186.tif 000008
【００２７】
本発明において、前記オキシラン基またはアンハイドライド基をカーボンナノチューブの表面に導入するためには、カーボンナノチューブの表面のカルボキシル化を先行して行わなければならない。カーボンナノチューブの表面をカルボキシル化する方法は、当業界に公知になっており、特に限定されるものではない。例えば、次のように行うことができる。まず、カーボンナノチューブを、硝酸：硫酸＝７：３（ｖ／ｖ）の混合酸溶液入りのソニケータで２４時間還流させる。この溶液を０．２μｍのポリカボネートフィルタで濾過した後、得られる濾過物をさらに硝酸に浸して９０℃で４５時間還流させ、その後、約１２，０００ｒｐｍで遠心分離する。遠心分離後、上澄層を回収して０．１μｍのポリカーボネートフィルタで濾過した後、その濾過物を完全に乾燥させて、表面がカルボキシル化されたカーボンナノチューブが得られる。そして、乾燥した濾過物を蒸留水またはジメチルホルムアミド（Ｄｉｍｅｔｈｙｌｆｏｒｍａｍｉｄｅ，ＤＭＦ）中に分散させた後、再び０．１μｍのポリカーボネートフィルタで濾過して、一定サイズの表面がカルボキシル化されたカーボンナノチューブのみを選別する。
【００２８】
次に、下記の過程を経て、本発明のオキシラン基またはアンハイドライド基で表面修飾されたカーボンナノチューブが得られる。
【００２９】
（ａ）まず、カルボキシル化されたカーボンナノチューブを、ＤＭＦ、４−ヒドロキシ−４−メチル−２−ペンタノン（４−Ｈｙｄｒｏｘｙ−４−ｍｅｔｈｙｌ−２−ｐｅｎｔａｎｏｎｅ）、エチレングリコールモノエチルエーテル（Ｅｔｈｙｌｅｎｅ  ｇｌｙｃｏｌ  ｍｏｎｏｅｔｈｙｌ  ｅｔｈｅｒ）、２−メトキシエタノール（２−Ｍｅｔｈｏｘｙｅｔｈａｎｏｌ）などの有機溶媒に添加し、超音波処理（ｕｌｔｒａｓｏｎｉｃａｔｉｏｎ）によってカーボンナノチューブ粒子を均一に分散させる。
【００３０】
（ｂ）その後、オキシラン基またはアンハイドライド基の導入を容易にするための目的で、カーボンナノチューブの表面にあるカルボキシ基のヒドロキシ末端をクロリンで置換するため、前記分散液にチオニルクロライドを添加して６０〜８０℃で２０〜３０時間十分撹拌する。
【００３１】
（ｃ）反応終了後、反応混合物を無水ＴＨＦで希釈した後、遠心分離して茶色の浮遊溶液を注ぎ捨てる。その後、沈澱物のみを再び無水ＴＨＦで数回洗浄して精製した後、残っている黒色の固体を室温で減圧乾燥させ、クロリンの置換されたカーボンナノチューブを得る。
【００３２】
（ｄ）次に、前記クロリン置換カーボンナノチューブを、クロロホルム、ジメチルホルムアミドなどの有機溶媒に分散させた後、
（ｄ−１）ピリジンのような塩基触媒の存在下に、グリシドールのようなオキシラン化合物と３０〜６０時間還流反応させることにより、オキシラン基が表面に導入されたカーボンナノチューブを得る。
【００３３】
あるいは
（ｄ−２）分子の一端にヒドロキシ基を有するジメチルエステル誘導体と反応させ、ジメチルエステル基で置換されたカーボンナノチューブを先に得た後、前記ジメチルエステル基で置換されたカーボンナノチューブを水酸化ナトリウムの存在下に水と反応させてジカルボン酸を生成し、その後、縮合反応を行い、最終的にアンハイドライド基が表面に導入されたカーボンナノチューブを得る。
【００３４】
（ｅ）反応終了後、未反応物はメタノールまたは適当な溶媒で数回洗浄して除去する。      
【００３５】
このとき、カーボンナノチューブの表面に置換された作用基の存在は、ラマンスペクトルで容易に確認することができる。
【００３６】
本発明に用いられるカーボンナノチューブは、本発明の目的を阻害しない限り、特に制限されず、市販の製品を使用することができる。例えば、通常のアーク放電法、レーザアブレーション（Ｌａｓｅｒ  ａｂｌａｔｉｏｎ）法、高温フィラメントプラズマＣＶＤ法、マイクロ波プラズマＣＶＤ法、熱ＣＶＤ法または熱分解法で製造されたものの中から選択することができる。但し、前記の方法で合成されたカーボンナノチューブには、副産物の非晶質炭素、フラーレンなどの炭素含有物質とチューブの成長のための触媒として用いられる遷移金属などが含まれているため、これを除去するための別途の精製工程が必要である。
【００３７】
カーボンナノチューブの精製方法も当業界に公知であり、特に制限されない。例えば、次の方法によって行うことができる。まず、カーボンナノチューブを１００℃の蒸留水中で８〜２４時間、好ましくは１２時間還流させた後濾過し、得られる濾過物を完全に乾燥させ、次に、乾燥して得られる粉末をトルエンで洗浄して前記炭素含有物質を除去する。さらに、これから得られた煤物質（ｓｏｏｔ）を４７０℃で２０〜３０分間、好ましくは２０分間加熱し、最後に６Ｍの塩酸で洗浄して全ての金属性汚染物を除去することにより、純粋なカーボンナノチューブを得ることができる。また、このような方法以外にも、本発明の目的を阻害しない限り、他の精製方法を使用することも可能である。
【００３８】
次に、本発明のカーボンナノチューブを光硬化させてネガティブパターンを形成する方法と熱硬化させて高分子複合体を得る方法についてより詳細に説明する。
【００３９】
本発明において、光硬化によるパターン薄膜の形成に使用されるコーティング液は、本発明のオキシラン基で表面修飾されたカーボンナノチューブおよび／またはアンハイドライド基で表面修飾されたカーボンナノチューブと、光硬化剤としての１種以上の光酸発生剤または光塩基発生剤を有機溶媒に分散させて製造される。また、熱硬化による高分子複合体の製造に使用されるコーティング液は、前記表面修飾されたカーボンナノチューブと１種以上の熱硬化剤を有機溶媒に分散させて製造される。
【００４０】
本発明に使用される光酸発生剤は、下記化学式８ないし１８で表わされる構造を有するオニウム（ｏｎｉｕｍ）性光酸発生剤、下記化学式１９で表わされる構造を有するヒドロキシ基含有芳香族スルホン酸のジフェニルヨードニウム塩類のイオン性光酸発生剤、下記化学式２０で表わされる構造を有するＤＮＱ（ｄｉａｚｏｎａｐｈｔｈｏｑｕｉｎｏｎｅ）類の光酸発生剤、および下記化学式２１で表わされる構造を有するニトロベンジルスルホン酸類の非イオン性光酸発生剤からなる群より選ばれるものである。
【００４１】
【化８】
2009093186.tif 000009
【００４２】
式中、Ｒ１およびＲ２はそれぞれ独立的に炭素数１〜１０の直鎖状、分岐状または環状アルキル基であり、Ｚはスルホニル（ｓｕｌｆｏｎｙｌ）基またはカルボニル（ｃａｒｂｏｎｙｌ）基である。
【００４３】
前記化学式８の構造を有する化合物の好ましい例としては、１−シクロヘキシルスルホニル−１−（１，１−ジメチルエチルスルホニル）ジアゾメタン、ビス（１，１−ジメチルエチルスルホニル）ジアゾメタン、ビス（１−メチルエチルスルホニル）メタン、ビス（シクロヘキシルスルホニル）ジアゾメタン、１−シクロヘキシルスルホニル−１−シクロヘキシルカルボニルジアゾメタン、１−ジアゾ−１−シクロヘキシルスルホニル−３，３’−ジメチル−２−ブタノン、１−ジアゾ−１−メチルスルホニル−４−フェニル−２−ブタノン、１−ジアゾ−１−（１，１−ジメチルエチルスルホニル）−３，３−ジメチル−２−ブタノン、１−アセチル−１−（１−メチルエチルスルホニル）ジアゾメタンなどがある。
【００４４】
【化９】
2009093186.tif 000010
【００４５】
式中、Ｒ３およびＲ４はそれぞれ独立的に水素原子、ハロゲン原子、炭素数１〜１０の直鎖状、分岐状または環状アルキル基、または炭素数１〜１２のフェニルアルキル基であり、前記Ｒ３およびＲ４の少なくとも一つの水素原子はハロゲン原子で置換させられる。
【００４６】
前記化学式９で表わされる構造を有する化合物の好ましい例としては、ビス（シクロヘキシルスルホニル）ジアゾメタン、ビス（ｐ−トルエンスルホニル）ジアゾメタン、メチルスルホニル−ｐ−トルエンスルホニルジアゾメタン、１−ジアゾ−１−（ｐ−トルエンスルホニル）−３，３−ジメチル−２−ブタノン、ビス（ｐ−クロロベンゼンスルホニル）ジアゾメタン、シクロヘキシルスルホニル−ｐ−トルエンスルホニルジアゾメタンなどがある。
【００４７】
【化１０】
2009093186.tif 000011
【００４８】
式中、Ｒ５およびＲ６はそれぞれ独立的に水素原子、ハロゲン原子、炭素数１〜１０の直鎖状、分岐状もしくは環状のアルキル基、炭素数１〜１２のフェニルアルキル基、フェニル基、またはトリル（ｔｏｌｙｌ）基である。
【００４９】
前記化学式１０で表わされる構造を有する化合物の好ましい例としては、１−シクロヘキシルスルホニル−１−シクロヘキシルカルボニルジアゾメタン、１−ｐ−トルエンスルホニル−１−シクロヘキシルカルボニルジアゾメタン、１−ジアゾ−１−（ｐ−トルエンスルホニル）−３，３−ジメチル−２−ブタノン、１−ジアゾ−１−ベンゼンスルホニル−３，３−ジメチル−２−ブタノン、１−ジアゾ−１−（ｐ−トルエンスルホニル）−３−メチル−２−ブタノンなどがある。
【００５０】
【化１１】
2009093186.tif 000012
【００５１】
式中、Ｒ７、Ｒ８およびＲ９は、それぞれ独立的に炭素数１〜１０の直鎖状、分岐状または環状アルキル基、炭素数１〜１２のフェニルアルキル基、またはフェニル基であり、前記Ｒ７ないしＲ９の少なくとも一つが有する水素原子は、ハロゲン原子、ニトロ基またはチエニル基で置換されていてもよい。
【００５２】
前記化学式１１で表わされる構造を有する化合物の好ましい例としては、１，２，３−トリス（トリフルオロメタンスルホニルオキシ）ベンゼン、１，２，３−トリス（２，２，２−トリフルオロエタンスルホニルオキシ）ベンゼン、１，２，３−トリス（２−クロロエタンスルホニルオキシ）ベンゼン、１，２，３−トリス（ｐ−トリフルオロベンゼンスルホニルオキシ）ベンゼン、１，２，３−トリス（ｐ−ニトロベンゼンスルホニルオキシ）ベンゼン、１，２，３−トリス（２，３，４，５−ペンタフルオロベンゼンスルホニルオキシ）ベンゼン、１，２，３−トリス（ｐ−フルオロベンゼンスルホニルオキシ）ベンゼン、１，２，３−トリス（メタンスルホニルオキシ）ベンゼン、１，２，４−トリス（ｐ−トリフルオロメチルオキシベンゼンスルホニルオキシ）ベンゼン、１，２，４−トリス（２，２，２−トリフルオロエタンスルホニルオキシ）ベンゼン、１，２，４−トリス（２−チエニルスルホニルオキシ）ベンゼン、１，３，５−トリス（メタンスルホニルオキシ）ベンゼン、１，３，５−トリス（トリフルオロメタンスルホニルオキシ）ベンゼン、１，３，５−トリス（２，２，２−トリフルオロエタンスルホニルオキシ）ベンゼン、１，３，５−トリス（ｐ−ニトロベンゼンスルホニルオキシ）ベンゼン、１，３，５−トリス（２，３，４，５，６−ペンタフルオロベンゼンスルホニルオキシ）ベンゼン、１，３，５−トリス（ｐ−フルオロベンゼンスルホニルオキシ）ベンゼン、１，３，５−トリス（２−クロロエタンスルホニルオキシ）ベンゼンなどがある。
【００５３】
【化１２】
2009093186.tif 000013
【００５４】
式中、Ｒ１０ないしＲ１３は、それぞれ独立的に炭素数１〜１０の直鎖状、分岐状もしくは環状のアルキル基、炭素数１〜１２のフェニルアルキル基、またはフェニル基であり、前記Ｒ１０ないしＲ１３の少なくとも一つが有する水素原子はハロゲン原子、ニトロ基またはチエニル基で置換されていてもよい。
【００５５】
前記化学式１２で表わされる構造を有する化合物の好ましい例としては、２，３，４−トリス（ｐ−フルオロベンゼンスルホニルオキシ）ベンゾフェノン、２，３，４−トリス（トリフルオロメタンスルホニルオキシ）ベンゾフェノン、２，３，４−トリス（２−クロロエタンスルホニルオキシ）ベンゾフェノン、２，３，４−トリス（ｐ−トリフルオロメチルベンゼンスルホニルオキシ）ベンゾフェノン、２，３，４−トリス（ｐ−ニトロベンゼンスルホニルオキシ）ベンゾフェノン、２，３，４−トリス（ｐ−フルオロベンゼンスルホニルオキシ）アセトフェノン、２，３，４−トリス（２，３，４，５，６−ペンタフルオロベンゼンスルホニルオキシ）アセトフェノン、２，３，４−トリス（２−ニトロベンゼンスルホニルオキシ）アセトフェノン、２，３，４−トリス（２，５−ジクロロベンゼンスルホニルオキシ）アセトフェノン、２，３，４−トリス（２，３，４−トリクロロベンゼンスルホニルオキシ）アセトフェノン、２，２’，４、４’−テトラ（メタンスルホニルオキシ）ベンゾフェノン、２，２’，４，４’−テトラ（２，２，２−トリフルオロエタンスルホニルオキシ）ベンゾフェノン、２，２’，４，４’−トラ（２−クロロエタンスルホニルオキシ）ベンゾフェノン、２，２’，４，４’−テトラ（２−クロロエタンスルホニルオキシ）ベンゾフェノン、２，２’，４，４’−テトラ（２，５−ジクロロベンゼンスルホニルオキシ）ベンゾフェノン、２，２’，４，４’−テトラ（２，４，６−トリメチルベンゼンスルホニルオキシ）ベンゾフェノン、２，２’，４，４’−テトラ（ｍ−トリフルオロメチルベンゼンスルホニルオキシ）ベンゾフェノンなどがある。
【００５６】
【化１３】
2009093186.tif 000014
【００５７】
式中、Ｒ１４、Ｒ１５およびＲ１６は、それぞれ独立的に炭素数１〜１０の直鎖状、分岐状もしくは環状のアルキル基、炭素数１〜１２のフェニルアルキル基、またはフェニル基であり、前記Ｒ１４ないしＲ１６の少なくとも一つが有する水素原子はハロゲン原子、ニトロ基またはチエニル基で置換されていてもよく、Ｘはメタンスルホネート（ｍｅｔｈａｎｅｓｕｌｆｏｎａｔｅ）、トリフルオロメタンスルホネート（ｔｒｉｆｌｕｏｒｏｍｅｔｈａｎｅｓｕｌｆｏｎａｔｅ）、ｐ−トルエンスルホネート（ｐ−ｔｏｌｕｅｎｅｓｕｌｆｏｎａｔｅ）、１０−カンファースルホネート（１０−ｃａｍｐｈｏｒｓｕｌｆｏｎａｔｅ）、シクロヘキサンスルファマート（ｃｙｃｌｏｈｅｘａｎｅｓｕｌｆａｍａｔｅ）、パーフルオロ−１−ブタンスルホネート（ｐｅｒｆｌｕｏｒｏ−１−ｂｕｔａｎｅｓｕｌｆｏｎａｔｅ）、Ｃｌ、Ｂｒ、ＳｂＦ６、ＢＦ４、ＰＦ６またはＡｓＦ６である。
【００５８】
前記化学式１３で表わされる構造を有する化合物の好ましい例としては、トリフェニルスルホニウムトリフルオロメタンスルホネート、トリフェニルスルホニウムパーフルオロオクタンスルホネート、ジフェニル−ｐ−トリルスルホニウムパーフルオロオクタンスルホネート、トリス（ｐ−トリル）スルホニウムパーフルオロオクタンスルホネート、トリス（ｐ−クロロベンゼン）スルホニウムトリフルオロメタンスルホネート、トリス（ｐ−トリル）スルホニウムトリフルオロメタンスルホネート、トリメチルスルホニウムトリフルオロメタンスルホネート、ジメチルフェニルスルホニウムトリフルオロメタンスルホネート、ジメチルトリルスルホニウムトリフルオロメタンスルホネート、ジメチルトリルスルホニウムパーフルオロオクタンスルホネート、トリフェニルスルホニウムｐ−トルエンスルホネート、トリフェニルスルホニウムメタンスルホネート、トリフェニルスルホニウムブタンスルホネート、トリフェニルスルホニウムｎ−オクタンスルホネート、トリフェニルスルホニウム１−ナフタレンスルホネート、トリフェニルスルホニウム２−ナフタレンスルホネート、トリフェニルスルホニウム１０−カンファースルホネート、トリフェニルスルホニウム２，５−ジクロロベンゼンスルホネート、ジフェニルトリルスルホニウム１，３，４−トリクロロベンゼンスルホネート、ジメチルトリルスルホニウムｐ−トルエンスルホネートトルエンスルホネート、ジフェニルトリルスルホニウム２，５−ジクロロベンゼンスルホネート、トリフェニルスルホニウムクロライド、トリフェニルスルホニウムブロマイド、トリフェニルスルホニウムテトラフルオロボレート、トリフェニルスルホニウムヘキサフルオロアンチモナート、トリフェニルスルホニウムヘキサフルオロホスファート、トリフェニルスルホニウムヘキサタフルオロアルセナートなどがある。
【００５９】
【化１４】
2009093186.tif 000015
【００６０】
式中、Ｘはメタンスルホネート（ｍｅｔｈａｎｅｓｕｌｆｏｎａｔｅ）、トリフルオロメタンスルホネート（ｔｒｉｆｌｕｏｒｏｍｅｔｈａｎｅｓｕｌｆｏｎａｔｅ）、ｐ−トルエンスルホネート（ｐ−ｔｏｌｕｅｎｅｓｕｌｆｏｎａｔｅ）、１０−カンファースルホネート（１０−ｃａｍｐｈｏｒｓｕｌｆｏｎａｔｅ）、シクロヘキサンスルファマート（ｃｙｃｌｏｈｅｘａｎｅｓｕｌｆａｍａｔｅ）、パーフルオロ−１−ブタンスルホネート（ｐｅｒｆｌｕｏｒｏ−１−ｂｕｔａｎｅｓｕｌｆｏｎａｔｅ）、Ｃｌ、Ｂｒ、ＳｂＦ６、ＢＦ４、ＰＦ６またはＡｓＦ６であり、Ｄ１およびＤ２は、それぞれ独立的に水素原子、炭素数１〜６のアルキル基、またはビニルオキシメチル基である。
【００６１】
【化１５】
2009093186.tif 000016
【００６２】
式中、Ｒ１７は炭素数１〜１０のアルキル基であり、ＭＸｎ−はＢＦ４−、ＰＦ６−、ＡｓＦ６―またはＳｂＦ６−である。
【００６３】
【化１６】
2009093186.tif 000017
【００６４】
式中、ＭＸｎ−はＰＦ６−またはＳｂＦ６−である。
【００６５】
【化１７】
2009093186.tif 000018
【００６６】
式中、Ｒ１８ないしＲ２１はそれぞれ独立的に炭素数１〜１０のアルキル基であり、ＭＸｎ−はＰＦ６−またはＳｂＦ６−である。
【００６７】
【化１８】
2009093186.tif 000019
【００６８】
式中、Ｒ２２、Ｒ２３およびＲ２４は、それぞれ独立的に炭素数１〜１２のアルキル基あるいはアルコキシ基、またはヒドロキシ基であり、Ａｒ１、Ａｒ２およびＡｒ３は、それぞれ独立的にフェニル基、ナフタレン基、またはアントラセンである。
【００６９】
【化１９】
2009093186.tif 000020
【００７０】
式中、Ｑ１およびＱ２は、それぞれ独立的に炭素数１〜１２のアルキル基またはアリール基であり、ｇおよびｈはそれぞれ独立的に１以上の整数である。
【００７１】
【化２０】
2009093186.tif 000021
【００７２】
式中、Ｒ２５は、炭素数１〜１２のアルキルおよびアリール基であって、異種原子を含んでいてもよく、ｊは１〜３の整数である。
【００７３】
上述した化学式（８）ないし（２１）で表わされる構造を有する光酸発生剤以外にも、本発明においては、分子量５００〜１，０００，０００の高分子化合物であって、主鎖または側鎖にスルホニウム塩またはヨードニウム塩を有し、あるいは側鎖に有機光酸発生基を有することにより、光によって酸を発生させる高分子形態の光酸発生剤を使用することもできる。
【００７４】
本発明では、光酸発生剤の代りに光塩基発生剤を使用することもできる。用いられる光塩基発生剤は、下記化学式２２で表わされる構造を有する。
【００７５】
【化２１】
2009093186.tif 000022
【００７６】
式中、３つのＲ２６は、それぞれ独立的にメチル基、エチル基、プロピル基またはブチル基であり、ＸはＢｒまたはＩである。
【００７７】
前記化学式２２で表わされる構造を有する化合物の好ましい例としては、トリメチルベンズヒドリルアンモニウムアイオダイド（Ｔｒｉｍｅｔｈｙｌｂｅｎｚｈｙｄｒｙｌａｍｍｏｎｉｕｍ  Ｉｏｄｉｄｅ）、トリメチルベンズヒドリルアンモニウムトリフラート（Ｔｒｉｍｅｔｈｙｌｂｅｎｚｈｙｄｒｙｌａｍｍｏｎｉｕｍ  ｔｒｉｆｌａｔｅ）、トリメチルフルオレニルアンモニウムアイオダイド（Ｔｒｉｍｅｔｈｙｌｆｌｕｏｒｅｎｙｌａｍｍｏｎｉｕｍ  Ｉｏｄｉｄｅ）などがある。
【００７８】
また、本発明では、前記光酸発生剤と光塩基発生剤の光反応性をより広い領域のＵＶ波長帯で確保するために、選択的に光増感剤として、２−エチル−９，１０−ジメトキシアントラセン（２−ｅｔｈｙｌ−９，１０−ｄｉｍｅｔｈｏｘｙａｎｔｈｒａｃｅｎｅ）、９，１０−ジクロロアントラセン（９，１０−ｄｉｃｈｌｏｒｏａｎｔｈｒａｃｅｎｅ）、１−クロロアントラセン（１−ｃｈｌｏｒｏａｎｔｈｒａｃｅｎｅ）、２−メチルアントラセン（２−ｍｅｔｈｙｌａｎｔｈｒａｃｅｎｅ）、９−メチルアントラセン（９−ｍｅｔｈｙｌａｎｔｈｒａｃｅｎｅ）、２−ｔ−ブチルアントラセン（２−ｔ−ｂｕｔｙｌａｎｔｈｒａｃｅｎｅ）、アントラセン（ａｎｔｈｒａｃｅｎｅ）、１，２−ベンズアントラセン（１，２−ｂｅｎｚａｎｔｈｒａｃｅｎｅ）、１，２，３，４−ジベンズアントラセン（１，２，３，４−ｄｉｂｅｎｚａｎｔｈｒａｃｅｎｅ）、１，２，５，６−ジベンズアントラセン（１，２，５，６−ｄｉｂｅｎｚａｎｔｈｒａｃｅｎｅ）、１，２，７，８−ジベンズアントラセン（１，２，７，８−ｄｉｂｅｎｚａｎｔｈｒａｃｅｎｅ）、９，１０−ジメトキシジメチルアントラセン（９，１０−ｄｉｍｅｔｈｏｘｙｄｉｍｅｔｈｙｌａｎｔｈｒａｃｅｎｅ）、２−エチル−９，１０−ジメトキシアントラセン（２−ｅｔｈｙｌ−９，１０−ｄｉｍｅｔｈｏｘｙａｎｔｈｒａｃｅｎｅ）、Ｎ−メチルフェノチアジン（Ｎ−ｍｅｔｈｙｌｐｈｅｎｏｔｈｉａｚｉｎｅ）、イソプロピルチオキサントン（ｉｓｏｐｒｏｐｙｌｔｈｉｏｘａｎｔｈｏｎｅ）などを使用することもできる。
【００７９】
一方、熱硬化用コーティング液に用いられる熱硬化剤としては、アミン類、アンハイドライド類、イミダゾール類、アリールフェノール類、ポリメタクリル酸等のカルボン酸類、ポリアミド−アミン樹脂、ポリアミド樹脂、ボロントリフルオライド（ｂｏｒｏｎ  ｔｒｉｆｌｕｏｒｉｄｅ）、トリス（β−メチルグリシジル）イソシアヌレート、ビス（β−メチルグリシジル）テレフタレート、ｐ−フェノールスルホン酸などを使用することができる。
【００８０】
アミン類は、非芳香族と芳香族に区分されるが、好ましい非芳香族アミン系熱硬化剤の例としては、１，３−ジアミノプロパン（１，３−ｄｉａｍｉｎｏｐｒｏｐａｎｅ）、１，４−ジアミノブタン（１，４−ｄｉａｍｉｎｏｂｕｔａｎｅ）、エチレンジアミン（ｅｔｈｙｌｅｎｅｄｉａｍｉｎｅ）、ジエチルアミノプロピルアミン（ｄｉｅｔｈｙｌａｍｉｎｏｐｒｏｐｙｌａｍｉｎｅ）、ジメチルアミン（ｄｉｍｅｔｈｙｌａｍｉｎｅ）、トリメチルヘキサメチレンジアミン（ｔｒｉｍｅｔｈｙｌｈｅｘａｍｅｔｈｙｌｅｎｅｄｉａｍｉｎｅ）、ジエチレントリアミン（ｄｉｅｔｈｙｌｅｎｅ  ｔｒｉａｍｉｎｅ）、トリエチレンテトラミン（ｔｒｉｅｔｈｙｌｅｎｅ  ｔｅｔｒａｍｉｎｅ）、ジエチルアミノプロピルアミン（ｄｉｅｔｈｙｌａｍｉｎｏ  ｐｒｏｐｙｌａｍｉｎｅ）、メンタンジアミン（ｍｅｎｔｈａｎｅ  ｄｉａｍｉｎｅ）、１，１−ジメチルヒドラジン（１，１−ｄｉｍｅｔｈｙｌｈｙｄｒａｚｉｎｅ）、Ｎ−（３−アミノプロピル）１，３−プロパンジアミン（Ｎ−（３−ａｍｉｎｏｐｒｏｐｙｌ）１，３−ｐｒｏｐａｎｅｄｉａｍｉｎｅ）、スペルミジン（ｓｐｅｒｍｉｄｉｎｅ）、スペルミン（ｓｐｅｒｍｉｎｅ）、３，３’−ジアミノ−Ｎ−メチルジプロピルアミン（３，３’−ｄｉａｍｉｎｏ−Ｎ−ｍｅｔｈｙｌｄｉｐｒｏｐｙｌａｍｉｎｅ）、シクロプロピルアミン（ｃｙｃｌｏｐｒｏｐｙｌａｍｉｎｅ）、シクロペンチルアミン（ｃｙｃｌｏｐｅｎｔｙｌａｍｉｎｅ）、シクロヘキシルアミン（ｃｙｃｌｏｈｅｘｙｌａｍｉｎｅ）、シクロオクチルアミン（ｃｙｃｌｏｏｃｔｙｌａｍｉｎｅ）、シクロドデシルアミン（ｃｙｃｌｏｄｏｄｅｃｙｌａｍｉｎｅ）、エキソ−２−アミノボラン（ｅｘｏ−２−ａｍｉｎｏｂｏｒｎａｎｅ）、１−アダマンタンアミン（１−ａｄａｍａｎｔａｎａｍｉｎｅ）、４，４’−メチレンビス（シクロヘキシルアミン）（４，４’−ｍｅｔｈｙｌｅｎｂｉｓ（ｃｙｃｌｏｈｅｘｙｌａｍｉｎｅ））、イソホロンジアミン（ｉｓｏｐｈｏｒｏｎｅ  ｄｉａｍｉｎｅ）、エタノールアミン（ｅｔｈａｎｏｌａｍｉｎｅ）、２−ヒドロキシエチルヒドラジン（２−ｈｙｄｒｏｘｙｅｔｈｙｌｈｙｄｒａｚｉｎｅ）、３−アミノ−１−プロパノール（３−ａｍｉｎｏ−１−ｐｒｏｐａｎｏｌ）、５−アミノ−１−ペンタノール（５−ａｍｉｎｏ−１−ｐｅｎｔａｎｏｌ）、セリノール（ｓｅｒｉｎｏｌ）、２−（２−アミノエチルアミノ）−エタノール（２−（２−ａｍｉｎｏｅｔｈｙｌａｍｉｎｏ）−ｅｔｈａｎｏｌ）、３−ピロリジノール（３−ｐｙｒｒｏｌｉｄｉｎｏｌ）、ピペリジン（ｐｉｐｅｒｉｄｉｎｅ）、ヘキサメチレンイミン（ｈｅｘａｍｅｔｈｙｌｅｎｅｉｍｉｎｅ）、ピペラジン（ｐｉｐｅｒａｚｉｎｅ）、Ｎ−アミノエチルピペラジン（Ｎ−ａｍｉｎｏｅｔｈｙｌｐｉｐｅｒａｚｉｎｅ）および１，４，７−トリアザシクロノナン（１，４，７−ｔｒｉａｚａｃｙｃｌｏｎｏｎａｎｅ）などが挙げられる。
【００８１】
好ましい芳香族アミン系熱硬化剤の例としては、ベンジルジメチルアミン（ｂｅｎｚｙｌ  ｄｉｍｅｔｈｙｌ  ａｍｉｎｅ）、アニリン（ａｎｉｌｉｎｅ）、４，４’−ジメチルアニリン（４，４’−ｄｉｍｅｔｈｙｌ  ａｎｉｌｉｎｅ）、ジフェニルアミン（ｄｉｐｈｅｎｙｌａｍｉｎｅ）、Ｎ−フェニルベンジルアミン（Ｎ−ｐｈｅｎｙｌｂｅｎｚｙｌａｍｉｎｅ）、メタフェニレンジアミン（ｍｅｔａ  ｐｈｅｎｙｌｅｎｅ  ｄｉａｍｉｎｅ）、メタキシリレンジアミン（ｍｅｔａｘｙｌｙｌｅｎｅ  ｄｉａｍｉｎｅ）、パラキシレンジアミン（ｐａｒａｘｙｌｅｎｅ  ｄｉａｍｉｎｅ）、２−アミノフェノール（２−ａｍｉｎｏｐｈｅｎｏｌ）、３−フルオロアニリン（３−ｆｌｕｏｒｏａｎｉｌｉｎｅ）、４，４’−エチレンジアニリン（４，４’−ｅｔｈｙｌｅｎｅｄｉａｎｉｌｉｎｅ）、アルキルアニリン（ａｌｋｙｌａｎｉｌｉｎｅ）、４−シクロヘキシルアニリン（４−ｃｙｃｌｏｈｅｘｙｌａｎｉｌｉｎｅ）、３，３−メチレンジアニリン（３，３−ｍｅｔｈｙｌｅｎｅｄｉａｎｉｌｉｎｅ）、４，４’−メチレンジアニリン（４，４’−ｍｅｔｈｙｌｅｎｅｄｉａｎｉｌｉｎｅ）、４−クロロアニリン（４−ｃｈｌｏｒｏａｎｉｌｉｎｅ）、４−ブトキシアニリン（４−ｂｕｔｏｘｙａｎｉｌｉｎｅ）、４−ペンチルオキシアニリン（４−ｐｅｎｔｙｌｏｘｙａｎｉｌｉｎｅ）、４−ヘキシルオキシアニリン（４−ｈｅｘｙｌｏｘｙａｎｉｌｉｎｅ）、４，４’−オキシジアニリン（４，４’−ｏｘｙｄｉａｎｉｌｉｎｅ）、４”、４’’’−（ヘキサフルオロイソプロピリデン）−ビス（４−フェノキシアニリン）（４”，４’’’−（ｈｅｘａｆｌｕｏｒｏｉｓｏｐｒｏｐｙｌｉｄｅｎｅ）−ｂｉｓ（４−ｐｈｅｎｏｘｙａｎｉｌｉｎｅ））、Ｎ，Ｎ−ジグリシジル−４−グリシジルオキシアニリン（Ｎ，Ｎ−ｄｉｇｌｙｃｉｄｙｌ−４−ｇｌｙｃｉｄｙｌｏｘｙａｎｉｌｉｎｅ）、４−アミノフェノール（４−ａｍｉｎｏｐｈｅｎｏｌ）、４、４’−チオジアニリン（４，４’−ｔｈｉｏｄｉａｎｉｌｉｎｅ）、４−アミノフェネチルアルコール（４−ａｍｉｎｏｐｈｅｎｅｔｈｙ  ａｌｃｏｈｏｌ）、２，２−ジメチルアニリン（２，２−ｄｉｍｅｔｈｙｌａｎｉｌｉｎｅ）、４−フルオロ−２−（トリフルオロメチル）アニリン（４−ｆｌｕｏｒｏ−２−（ｔｒｉｆｌｕｏｒｏｍｅｔｈｙｌ（ａｎｉｌｉｎｅ）、４−フルオロ−３−（トリフルオロメチル）アニリン（４−ｆｌｕｏｒｏ−３−（ｔｒｉｆｌｕｏｒｏｍｅｔｈｙｌ）ａｎｉｌｉｎｅ）、５，５’−（ヘキサフルオロイソプロピリデン）−ジ−０−トルイジン（５，５’−（ｈｅｘａｆｌｕｏｒｏｉｓｏｐｒｏｐｙｌｉｄｅｎｅ）−ｄｉ−０−ｔｏｌｕｉｄｉｎｅ）、４’−アミノベンゾ−１５−クラウン−５，１，４−フェニレンジアミン（４’−ａｍｉｎｏｂｅｎｚｏ−１５−ｃｒｏｗｎ−５，１，４−ｐｈｅｎｙｌｅｎｄｉａｍｉｎｅ）、２−アミノビフェニル（２−ａｍｉｎｏｂｉｐｈｅｎｙｌ）、４，４’−メチレンビス（Ｎ，Ｎ−ジグリシジルアニリン）（４，４’−ｍｅｔｈｙｌｅｎｂｉｓ（Ｎ，Ｎ−ｄｉｇｌｙｃｉｄｙｌａｎｉｌｉｎｅ））、４，４’−（ヘキサフルオロイソプロピリデン）−ジアニリン（４，４’−（ｈ��ｘａｆｌｕｏｒｏｉｓｏｐｒｏｐｙｌｉｄｅｎｅ）−ｄｉａｎｉｌｉｎｅ）、４−フェノキシアニリン（４−ｐｈｅｎｏｘｙａｎｉｌｉｎｅ）、３，３’−ジメトキシベンジジン（３，３’−ｄｉｍｅｔｈｏｘｙｂｅｎｚｉｄｉｎｅ）、２−アミノナフタレン（２−ａｍｉｎｏｎａｐｈｔｈａｌｅｎｅ）、２，３−ジアミノナフタレン（２，３−ｄｉａｍｉｎｏｎａｐｈｔｈａｌａｎｅ）、１，８−ジアミノナフタレン（１−８−ｄｉａｍｉｎｏｎａｐｈｔｈａｌｅｎｅ）、１−アミノアントラセン（１−ａｍｉｎｏａｎｔｈｒａｃｅｎｅ）、２−アミノアントラセン（２−ａｍｉｎｏａｎｔｈｒａｃｅｎｅ）、９−アミノフェナントレン（９−ａｍｉｎｏｐｈｅｎａｎｔｈｒｅｎｅ）、９，１０−ジアミノフェナントレン（９，１０−ｄｉａｍｉｎｏｐｈｅｎａｎｔｈｒｅｎｅ）、３−アミノフルオロアンテン（３−ａｍｉｎｏｆｌｕｏｒｏａｎｔｈｅｎｅ）、１−アミノピレン（１−ａｍｉｎｏｐｙｒｎｅ）、６−アミノクリセン（６−ａｍｉｎｏｃｈｒｙｓｅｎｅ）、フェニルヒドラジン（ｐｈｅｎｙｌｈｙｄｒａｚｉｎｅ）、１，２−ジフェニルヒドラジン（１，２−ｄｉｐｈｅｎｙｌｈｙｄｒａｚｉｎｅ）、４−（トリフルオロメチル）−フェニルヒドラジン（４−（ｔｒｉｆｌｕｏｒｏｍｅｔｈｙｌ）−ｐｈｅｎｙｌｈｙｄｒａｚｉｎｅ）、２，３，５，６−（テトラフルオロフェニルヒドラジン（２，３，５，６−ｔｅｔｒａｆｌｕｏｒｏｐｈｅｎｙｌｈｙｄｒａｚｉｎｅ）、ジベンジルアミン（ｄｉｂｅｎｚｙｌａｍｉｎｅ）、Ｎ，Ｎ’−ジベンジルエチレンジアミン（Ｎ，Ｎ’−ｄｉｂｅｎｚｙｌｅｔｈｙｌｅｎｅｄｉａｍｉｎｅ）、Ｎ−ベンジル−２−フェネチルアミン（Ｎ−ｂｅｎｚｙｌ−２−ｐｈｅｎｅｔｈｙｌａｍｉｎｅ）、１−アミノインダン（１−ａｍｉｎｏｉｎｄａｎ）、１，２，３，４−テトラヒドロ−１−ナフチルアミン（１，２，３，４−ｔｅｔｒａｈｙｄｒｏ−１−ｎａｐｈｔｈｙｌａｍｉｎｅ）、２−メチルベンジルアミン（２−ｍｅｔｈｙｌｂｅｎｚｙｌａｍｉｎｅ）、３，５−ビス（トリフルオロメチル）ベンジルアミン（３，５−ｂｉｓ（ｔｒｉｆｌｕｏｒｏｍｅｔｈｙｌ）ｂｅｎｚｙｌａｍｉｎｅ）、３，４，５−トリメトキシベンジルアミン（３，４，５−ｔｒｉｍｅｔｈｙｏｘｙｂｅｎｚｙｌａｍｉｎｅ）、インドリン（ｉｎｄｏｌｉｎｅ）、３−アミノ−１，２，４−トリアジン（３−ａｍｉｎｏ−１，２，４−ｔｒｉａｚｉｎｅ）、２−クロロ−４，６−ジアミノ−１，３，５−トリアジン（２−ｃｈｌｏｒｏ−４，６−ｄｉａｍｉｎｏ−１，３，５−ｔｒｉａｚｉｎｅ）、２，４−ジアミノ−６−メチル−１，３，５−トリアジン（２，４−ｄｉａｍｉｎｏ−６−ｍｅｔｈｙｌ−１，３，５−ｔｒｉａｚｉｎｅ）、２，４，６−トリアミノピリミジン（２，４，６−ｔｒｉａｍｉｎｏｐｙｒｉｍｉｄｉｎｅ）、２，４，５，６−テトラアミノピリミジンサルフェート（２，４，５，６−ｔｅｔｒａａｍｉｎｏｐｙｒｉｍｉｄｉｎｅ  ｓｕｌｆａｔｅ）、ジアミノジフェニルスルホン（ｄｉａｍｉｎｏ  ｄｉｐｈｅｎｙｌ  ｓｕｌｆｏｎｅ）、トリス（ジメチル−アミノメチル）フェノール（ｔｒｉｓ（ｄｉｍｅｔｈｙｌ−ａｍｉｎｏｍｅｔｈｙｌ）ｐｈｅｎｏｌ）、お��びジメチルアミノメチルフェノール（ｄｉｍｅｔｈｙｌ  ａｍｉｎｏｍｅｔｈｙｌ  ｐｈｅｎｏｌ）などが挙げられる。
【００８２】
好ましいアンハイドライド系熱硬化剤の例には、こはく酸無水物（ｓｕｃｃｉｎｉｃ  ａｎｈｙｄｒｉｄｅ）、ペンテニルこはく酸無水物（ｐｅｎｔｅｎｙｌ  ｓｕｃｃｉｎｉｃ  ａｎｈｙｄｒｉｄｅ）、ヘキセニルこはく酸無水物（ｈｅｘｅｎｙｌ  ｓｕｃｃｉｎｉｃ  ａｎｈｙｄｒｉｄｅ）、オクテニルこはく酸無水物（ｏｃｔｅｎｙｌ  ｓｕｃｃｉｎｉｃ  ａｎｈｙｄｒｉｄｅ）、ドデセニルこはく酸無水物（ｄｏｄｅｃｅｎｙｌ  ｓｕｃｃｉｎｉｃ  ａｎｈｙｄｒｉｄｅ）、オクタデセニルこはく酸無水物（ｏｃｔａｄｅｃｅｎｙｌ  ｓｕｃｃｉｎｉｃ  ａｎｈｙｄｒｉｄｅ）、ポリイソブテニルこはく酸無水物（ｐｏｌｙｉｓｏｂｕｔｅｎｙｌ  ｓｕｃｃｉｎｉｃ  ａｎｈｙｄｒｉｄｅ）、マレイン酸無水物（ｍａｌｅｉｃ  ａｎｈｙｄｒｉｄｅ）、グルタル酸無水物（ｇｌｕｔａｒｉｃ  ａｎｈｙｄｒｉｄｅ）、シス−１，２−シクロヘキサンジカルボン酸無水物（ｃｉｓ−１，２−ｃｙｃｌｏｈｅｘａｎｅｄｉｃａｒｂｏｃｙｌｉｃ  ａｎｈｙｄｒｉｄｅ）、フェニルマレイン酸無水物（ｐｈｅｎｙｌｍａｌｅｉｃ  ａｎｈｙｄｒｉｄｅ）、フタル酸無水物（ｐｈｔｈａｌｉｃ  ａｎｈｙｄｒｉｄｅ）、４，４’−（ヘキサフルオロイソプロピリデン）−ジフタル酸無水物（４，４’−（ｈｅｘａｆｌｕｏｒｏｉｓｏｐｒｏｐｙｌｉｄｅｎｅ）−ｄｉｐｈｔｈａｌｉｃ  ａｎｈｙｄｒｉｄｅ）、４−メチルフタル酸無水物（４−ｍｅｔｈｙｌｐｈｔｈａｌｉｃ  ａｎｈｙｄｒｉｄｅ）、３，６−ジフルオロフタル酸無水物（３，６−ｄｉｆｌｕｏｒｏｐｈｔｈａｌｉｃ  ａｎｈｙｄｒｉｄｅ）、３，６−ジクロロフタル酸無水物（３，６−ｄｉｃｈｌｏｒｏｐｈｔｈａｌｉｃ  ａｎｈｙｄｒｉｄｅ）、４，５−ジクロロフタル酸無水物（４，５−ｄｉｃｈｌｏｒｏｐｈｔｈａｌｉｃ  ａｎｈｙｄｒｉｄｅ）、テトラフルオロフタル酸無水物（ｔｅｔｒａｆｌｕｏｒｏｐｈｔｈａｌｉｃ  ａｎｈｙｄｒｉｄｅ）、テトラクロロフタル酸無水物（ｔｅｔｒａｃｈｌｏｒｏｐｈｔｈａｌｉｃ  ａｎｈｙｄｒｉｄｅ）、テトラブロモフタル酸無水物（ｔｅｔｒａｂｒｏｍｏｐｈｔｈａｌｉｃ  ａｎｈｙｄｒｉｄｅ）、３−ヒドロキシフタル酸無水物（３−ｈｙｄｒｏｘｙｐｈｔｈａｌｉｃ  ａｎｈｙｄｒｉｄｅ）、１，２，４−ベンゼントリカルボン酸無水物（１，２，４−ｂｅｎｚｅｎｅｔｒｉｃａｒｂｏｘｙｌｉｃ  ａｎｈｙｄｒｉｄｅ）、３−ニトロフタル酸無水物（３−ｎｉｔｒｏｐｈｔｈａｌｉｃ  ａｎｈｙｄｒｉｄｅ）、１，２，４，５−ベンゼンテトラカルボン酸二無水物（１，２，４，５−ｂｅｎｚｅｎｅｔｅｔｒａｃａｒｂｏｘｙｌｉｃ  ｄｉａｎｈｙｄｒｉｄｅ）、ジフェニック酸無水物（ｄｉｐｈｅｎｉｃ  ａｎｈｙｄｒｉｄｅ）、１，８−ナフタル酸無水物（１，８−ｎａｐｈｔｈａｌｉｃ  ａｎｈｙｄｒｉｄｅ）、４−クロロ−１，８−ナフタル酸無水物（４−ｃｈｌｏｒｏ−１，８−ｎａｐｈａｔｈａｌｉｃ  ａｎｈｙｄｒｉｄｅ）、４−ブロモ−１，８−ナフタル酸無水物（４−ｂｒｏｍｏ−１，８−ｎａｐｈｔｈａｌｉｃ  ａｎｈｙｄｒｉｄｅ）、４−アミノ−１，８−ナフタル酸無水物（４−ａｍｉｎｏ−１，８−ｎａｐｈｔｈａｌｉｃ  ａｎｈｙｄｒｉｄｅ）、１，４，５，８−ナフタレンテトラカルボン酸二無��物（１，４，５，８−ｎａｐｈｔｈａｌｅｎｅｔｅｔｒａｃａｒｂｏｘｙｌｉｃ  ｄｉａｎｈｙｄｒｉｄｅ）、および３，４，９，１０−ペリレンテトラカルボン酸二無水物（３，４，９，１０−ｐｅｒｙｌｅｎｅｔｅｔｒａｃａｒｂｏｘｙｌｉｃ  ｄｉａｎｈｙｄｒｉｄｅ）などが含まれる。
【００８３】
好ましいイミダゾール系熱硬化剤の例には、イミダゾール（ｉｍｉｄａｚｏｌｅ）、１−メチルイミダゾール（１−ｍｅｔｈｙｌｉｍｉｄａｚｏｌｅ）、２−メチルイミダゾール（２−ｍｅｔｈｙｌｉｍｉｄａｚｏｌｅ）、４−メチルイミダゾール（４−ｍｅｔｈｙｌｉｍｉｄａｚｏｌｅ）、２−エチルイミダゾール（２−ｅｔｈｙｌｉｍｉｄａｚｏｌｅ）、２−プロピルイミダゾール（２−ｐｒｏｐｙｌｉｍｉｄａｚｏｌｅ）、２−イソプロピルイミダゾール（２−ｉｓｏｐｒｏｐｙｌｉｍｉｄａｚｏｌｅ）、１−ブチルイミダゾール（１−ｂｕｔｙｌｉｍｉｄａｚｏｌｅ）、２−ウンデシルイミダゾール（２−ｕｎｄｅｃｙｌｉｍｉｄａｚｏｌｅ）、１，２−ジメチルイミダゾール（１，２−ｄｉｍｅｔｈｙｌｉｍｉｄａｚｏｌｅ）、２−エチル−４−メチルイミダゾール（２−ｅｔｈｙｌ−４−ｍｅｔｈｙｌｉｍｉｄａｚｏｌｅ）、１−デシル−２−メチルイミダゾール（１−ｄｅｃｙｌ−２−ｍｅｔｈｙｌｉｍｉｄａｚｏｌｅ）、１，５−ジシクロヘキシルイミダゾール（１，５−ｄｉｃｙｃｌｏｈｅｘｙｌｉｍｉｄａｚｏｌｅ）、２，２’−ビス（４，５−ジメチルイミダゾール）（２，２’−ｂｉｓ（４，５−ｄｉｍｅｔｈｙｌｉｍｉｄａｚｏｌｅ））、１−ビニルイミダゾール（１−ｖｉｎｙｌｉｍｉｄａｚｏｌｅ）、１−アリルイミダゾール（１−ａｌｌｙｌｉｍｉｄａｚｏｌｅ）、５−クロロ−１−メチルイミダゾール（５−ｃｈｌｏｒｏ−１−ｍｅｔｈｙｌｉｍｉｄａｚｏｌｅ）、５−クロロ−１−エチル−２−メチルイミダゾール（５−ｃｈｌｏｒｏ−１−ｅｔｈｙｌ−２−ｍｅｔｈｙｌｉｍｉｄａｚｏｌｅ）、４，５−ジクロロイミダゾール（４，５−ｄｉｃｈｌｏｒｏｉｍｉｄａｚｏｌｅ）、２，４，５−トリブロモイミダゾール（２，４，５−ｔｒｉｂｒｏｍｏｉｍｉｄａｚｏｌｅ）、２−メルカプトイミダゾール（２−ｍｅｒｃａｐｔｏｉｍｉｄａｚｏｌｅ）、２−メルカプト−１−メチルイミダゾール（２−ｍｅｒｃａｐｔｏ−１−ｍｅｔｈｙｌｉｍｉｄａｚｏｌｅ）、１−（３−アミノプロピル）イミダゾール（１−（３−ａｍｉｎｏｐｒｏｐｙｌ（ｉｍｉｄａｚｏｌｅ）、１−フェニルイミダゾール（１−ｐｈｅｎｙｌｉｍｉｄａｚｏｌｅ）、２−フェニルイミダゾール（２−ｐｈｅｎｙｌｉｍｉｄａｚｏｌｅ）、４−フェニルイミダゾール（４−ｐｈｅｎｙｌｉｍｉｄａｚｏｌｅ）、４−（イミダゾール−１−イル）フェノール（４−（ｉｍｉｄａｚｏｌ−１−ｙｌ）ｐｈｅｎｏｌ）、１−ベンジルイミダゾール（１−ｂｅｎｚｙｌｉｍｉｄａｚｏｌｅ）、４−メチル−２−フェニルイミダゾール（４−ｍｅｔｈｙｌ−２−ｐｈｅｎｙｌｉｍｉｄａｚｏｌｅ）、１−ベンジル−２−メチルイミダゾール（１−ｂｅｎｚｙｌ−２−ｍｅｔｈｙｌｉｍｉｄａｚｏｌｅ）、４，５−ジフェニルイミダゾール（４，５−ｄｉｐｈｅｎｙｌｉｍｉｄａｚｏｌｅ）、２，４，５−トリフェニルイミダゾール（２，４，５−ｔｒｉｐｈｅｎｙｌｉｍｉｄａｚｏｌｅ）、１−（２，３，５，６−テトラフルオロフェニル）イミダゾール（１−（２，３，５，６−ｔｅｔｒａｆｌｕｏｒｏｐｈｅｎｙｌ）ｉｍｉｄａｚｏｌｅ）、４，５−ジフェニル−２−イミダゾールチオル（４，５−ｄｉｐｈｅｎｙｌ−２−ｉｍｉｄａｚｏｌｅｔｈｉｏｌ）、ヒスタミン（ｈｉｓｔａｍｉｎｅ）、２−ニトロイミダゾール（２−ｎｉｔｒｏｉｍｉｄａｚｏｌｅ）、４−ニトロイミダゾール（４−ｎｉｔｒｏｉｍｉｄａｚｏｌｅ）、２−メチル−５−ニトロイミダゾール（２−ｍｅｔｈｙｌ−５−ｎｉｔｒｏｉｍｉｄａｚｏｌｅ）、２−イミダゾールカルボキサルデヒド（２−ｉｍｉｄａｚｏｌｅｃａｒｂｏｘａｌｄｅｈｙｄｅ）、４−メチル−５−イミダゾールカルボキサルデヒド（４−ｍｅｔｈｙｌ−５−ｉｍｉｄａｚｏｌｅｃａｒｂｏｘａｌｄｅｈｙｄｅ）、１，１’−カルボニルイミダゾール（１，１’−ｃａｒｂｏｎｙｌｉｍｉｄａｚｏｌｅ）、１，１’−オキサリルジイミダゾール（１，１’−ｏｘａｌｙｌｄｉｉｍｉｄａｚｏｌｅ）、１，１’−カルボニルビス（２−メチルイミダゾール）（１，１’−ｃａｒｂｏｎｙｌｂｉｓ（２−ｍｅｔｈｙｌｉｍｉｄａｚｏｌｅ））、メチル−イミダゾールカルボキシラート（ｍｅｔｈｙｌ−ｉｍｉｄａｚｏｌｅｃａｒｂｏｘｙｌａｔｅ）、１−（ｔｅｒｔ−ブトキシカルボニル）イミダゾール（１−（ｔｅｒｔ−ｂｕｔｏｘｙｃａｒｂｏｎｙｌ）ｉｍｉｄａｚｏｌｅ）、１−トランス−シナモイルイミダゾール（１−ｔｒａｎｓ−ｃｉｎｎａｍｏｙｌｉｍｉｄａｚｏｌｅ）、１−（２−ナフトイル）イミダゾール（１−（２−ｎａｐｈｔｈｏｙｌ）ｉｍｉｄａｚｏｌｅ）、およびエチル−４−メチル−５−イミダゾール−カルボキシラート（ｅｔｈｙｌ−４−ｍｅｔｈｙｌ−５−ｉｍｉｄａｚｏｌｅ−ｃａｒｂｏｘｙｌａｔｅ）などが含まれる。
【００８４】
好ましいアリールフェノール系熱硬化剤の例には、ｍ−クレゾール（ｍ−ｃｒｅｓｏｌ）、ｏ−クレゾール（ｏ−ｃｒｅｓｏｌ）、ｐ−クレゾール（ｐ−ｃｒｅｓｏｌ）、２，４−キシレノール（２，４−ｘｙｌｅｎｏｌ）、２，５−キシレノール（２，５−ｘｙｌｅｎｏｌ）、３，４−キシレノール（３，４−ｘｙｌｅｎｏｌ）、３，５−キシレノール（３，５−ｘｙｌｅｎｏｌ）、チモール（ｔｈｙｍｏｌ）、カテコール（ｃａｔｅｃｈｏｌ）およびピロガロール（ｐｙｒｏｇａｌｌｏｌ）などが含まれる。
【００８５】
好ましいカルボン酸系熱硬化剤の例には、酢酸（ａｃｅｔｉｃ  ａｃｉｄ）、ギ酸（ｆｏｒｍｉｃ  ａｃｉｄ）、プロピオン酸（ｐｒｏｐｉｏｎｉｃ  ａｃｉｄ）、酪酸（ｂｕｔｙｒｉｃ  ａｃｉｄ）、イソ酪酸（ｉｓｏｂｕｔｙｒｉｃ  ａｃｉｄ）、吉草酸（ｖａｌｅｒｉｃ  ａｃｉｄ）、イソ吉草酸（ｉｓｏｖａｌｅｒｉｃ  ａｃｉｄ）、ピバル酸（ｐｉｖａｌｉｃ  ａｃｉｄ）およびヘキサン酸（ｈｅｘａｎｏｉｃ  ａｃｉｄ）などが含まれる。
【００８６】
コーティング液の製造に用いられる有機溶媒としては、ネガティブパターン薄膜形成用のコーティング液、高分子複合体の形成用のコーティング液では、共に、混和性、分散性および皮膜形成の容易性を考慮して、ＤＭＦ、４−ヒドロキシ−４−メチル−２−ペンタノン（４−Ｈｙｄｒｏｘｙ−４−ｍｅｔｈｙｌ−２−ｐｅｎｔａｎｏｎｅ）、エチレングリコールモノエチルエーテル（Ｅｔｈｙｌｅｎｅ  ｇｌｙｃｏｌ  ｍｏｎｏｅｔｈｙｌ  ｅｔｈｅｒ）、２−メトキシエタノール（２−Ｍｅｔｈｏｘｙｅｔｈａｎｏｌ）、メトキシプロピルアセテート（Ｍｅｔｈｏｘｙｐｒｏｐｙｌａｃｅｔａｔｅ）、エチル−３−エトキシプロピオネート（Ｅｔｈｙｌ−３−ｅｔｈｏｘｙｐｒｏｐｉｏｎａｔｅ）およびシクロヘキサノン（Ｃｙｃｌｏｈｅｘａｎｏｎｅ）からなる群より選ばれる１種以上を使用することが好ましい。
【００８７】
好ましくは、調製したコーティング液中のカーボンナノチューブの濃度は３〜９５質量％であり、光酸発生剤または光塩基発生剤は、コーティング液のＵＶ安定性を考慮してカーボンナノチューブ１００質量部当たり０．１〜１５質量部の割合で添加されることが好ましく、熱硬化剤は貯蔵安定性（ｐｏｒｔ  ｌｉｆｅ）を考慮してカーボンナノチューブ１００質量部当たり１〜３５質量部の割合で添加されることが好ましい。そして、光硬化用コーティング液に光増感剤を添加する場合、その添加量は、カーボンナノチューブ１００質量部当たり０．３〜２質量部の割合が最も効果的である。
【００８８】
また、本発明では、硬化皮膜に強靭性（ｔｏｕｇｈｎｅｓｓ）を与えるために、選択的にアミノプロピルトリエトキシシラン（ａｍｉｎｏｐｒｏｐｙｌｔｒｉｅｔｈｏｘｙｓｉｌａｎｅ）、フェニルアミノプロピルトリメトキシシラン（ｐｈｅｎｙｌａｍｉｎｏｐｒｏｐｙｌｔｒｉｍｅｔｈｏｘｙｓｉｌａｎｅ）、ウレイドプロピルトリエトキシシラン（ｕｒｅｉｄｏｐｒｏｐｙｌｔｒｉｅｔｈｏｘｙｓｉｌａｎｅ）、グリシドキシプロピルトリメトキシシラン（ｇｌｙｃｉｄｏｘｙｐｒｏｐｙｌｔｒｉｍｅｔｈｏｘｙｓｉｌａｎｅ）、イソシアナートプロピルトリエトキシシラン（ｉｓｏｃｙａｎａｔｏｐｒｏｐｙｌｔｒｉｅｔｈｏｘｙｓｉｌａｎｅ）、イソプロピルトリイソステアロイルチタネート（ｉｓｏｐｒｏｐｙｌｔｒｉｉｓｏｓｔｅａｒｏｙｌｔｉｔａｎａｔｅ）およびアセトアルコキシアルミニウムジイソプロピレート（ａｃｅｔｏａｌｋｏｘｙａｌｕｍｉｎｉｕｍ  ｄｉｉｓｏｐｒｏｐｙｌａｔｅ）のようなカップリング剤を使用してもよい。カップリング剤を使用する場合、コーティング液への添加量は、カーボンナノチューブ１００質量部当たり０．１〜１０質量部の割合となる量が最も効果的である。
【００８９】
そして、本発明のコーティング液には、カーボンナノチューブに表面修飾された硬化性作用基の種類に関係なく、オキシラン基含有および／またはアンハイドライド基含有モノマー、オリゴマーまたはポリマーを添加してもよい。これらは光または熱による重合過程において本発明の表面修飾されたカーボンナノチューブと架橋反応を起こし、コーティング皮膜に均一性と様々な機能性を与えることができる。このような目的で使用可能なオキシラン基含有樹脂の例を挙げると、エポキシアクリラート誘導体およびグリシジルエーテル基を持っている、商用化されたエポキシ化合物などがある。このような架橋形成性モノマー、オリゴマーまたはポリマーを添加する場合は、カーボンナノチューブ１００質量部当たり１〜９５質量部、好ましくは３〜６０質量部の割合で添加することが好ましい。
【００９０】
また、本発明では、高分子バインダーとして、ポリエステル、ポリカーボネート、ポリビニルアルコール、ポリビニルブチラール、ポリアセタール、ポリアリレート、ポリアミド、ポリアミドイミド、ポリエーテルイミド、ポリフェニレンエーテル、ポリフェニレンスルファイド、ポリエーテルスルホン、ポリエーテルケトン、ポリフタルアミド、ポリエーテルニトリル、ポリベンズイミダゾール、ポリカルボジイミド、ポリシロキサン、ポリメチルメタクリラート、ポリメタクリルアミド、ニトリルゴム、アクリルゴム、ポリエチレンテトラフルオライド、エポキシ樹脂、フェノール樹脂、メラミン樹脂、ウレア樹脂、ポリブテン、ポリペンテン、エチレン−プロピレン共重合体、エチレン−ブテン−ジエン共重合体、ポリブタジエン、ポリイソプレン、エチレン−プロピレン−ジエン共重合体、ブチルゴム、ポリメチルペンテン、ポリスチレン、スチレン−ブタジエン共重合体、水素添加（ｈｙｄｒｏｇｅｎａｔｅｄ）スチレン−ブタジエン共重合体、水素添加ポリイソプレンおよび水素添加ポリブタジエンの中から選ばれる１種以上を用いることができる。高分子バインダーを用いる場合は、カーボンナノチューブ１００質量部当たり１〜３０質量部の割合でコーティング液中に分散させてコーティングに用いることもできる。
【００９１】
しかも、パターン薄膜および高分子複合体の用途に応じて染料（ｄｙｅ）、充填剤（ｆｉｌｌｅｒ）、難燃剤（ｒｅｔａｒｄｉｎｇ  ａｇｅｎｔ）および湿潤剤（ｗｅｔｔｉｎｇ  ａｇｅｎｔ）のような各種添加剤を使用することも可能である。
【００９２】
調製したコーティング液は、基材上に均一に塗布される。コーティングされる基材の材質は、本発明の目的を阻害しない限り、特に制限されず、ガラス基材、シリコンウェーハ、プラスチック基材などを用途に応じて選択して使用することができる。
【００９３】
基材にコーティング液を塗布する方法は、特に制限されず、スピンコーティング（ｓｐｉｎ  ｃｏａｔｉｎｇ）、ディップコーティング（ｄｉｐ  ｃｏａｔｉｎｇ）、スプレーコーティング（ｓｐｒａｙ  ｃｏａｔｉｎｇ）、フローコーティング（ｆｌｏｗ  ｃｏａｔｉｎｇ）、スクリーン印刷（ｓｃｒｅｅｎ  ｐｒｉｎｔｉｎｇ）などが挙げられる。特に、作業性およびコーティングの均一性の面において最も好ましい塗布方法はスピンコーティングである。スピンコーティングを行う場合、スピン速度は５００〜３５００ｒｐｍの範囲内で調節されることが好ましく、正確なスピン速度はコーティング液の粘度と所望のコーティング厚さによって決定される。
【００９４】
コーティング液の塗布が完了した後、光硬化によるネガティブパターン形成の場合、８０〜１２０℃、好ましくは１００℃で１〜２分程度予備乾燥（ｐｒｅｂａｋｉｎｇ）を行って有機溶媒を揮発させ、基材上にフィルムを形成させる。次に、所望のパターンが形成されたフォトマスクを介して前記フィルムに紫外線を照射し、選択的に７０〜１２０℃、好ましくは１００℃で１〜３分間後硬化（ｐｏｓｔ  ｃｕｒｉｎｇ）を行う。紫外線の照射の際、露光量は１００〜８００ｍＪ／ｃｍ２程度であることが好ましい。露光過程において、露光部では上述したように光酸発生剤または光塩基発生剤によって生成された酸または塩基が陽イオン重合反応を促進することにより、カーボンナノチューブの表面上に置換されたオキシラン基またはアンハイドライド基が互いに架橋を形成する。その結果、露光部のフィルムは不溶化されて後続の現像工程で現像液によって現像する際、非露光部と比較して著しく減少した溶解速度を示し、結局、このような溶解速度の差異によって露光部のみが基材上に残ることになり、所望のネガティブパターンを形成することができる。
【００９５】
前記現像過程に使用される現像液の種類は、本発明の目的を阻害しない限り、特に制限されるものではなく、フォトリソグラフィ分野で常用される任意の有機現像液を使用することが可能である。特に、ＤＭＦ、４−ヒドロキシ−４−メチル−２−ペンタノン（４−Ｈｙｄｒｏｘｙ−４−ｍｅｔｈｙｌ−２−ｐｅｎｔａｎｏｎｅ）、エチレングリコールモノエチルエーテル（Ｅｔｈｙｌｅｎｅ  ｇｌｙｃｏｌ  ｍｏｎｏｅｔｈｙｌ  ｅｔｈｅｒ）または２−メトキシエタノール（２−Ｍｅｔｈｏｘｙｅｔｈａｎｏｌ）を使用することが得られるパターンの皮膜安定性と均一性の面において好ましい。
【００９６】
一方、熱硬化による高分子複合体は、コーティング液が塗布された基材を常温で２４時間以上放置し、あるいは１００〜１５０℃の高温で１５〜４０分間熱処理することにより得ることができる。
【実施例】
【００９７】
以下、本発明について実施例を挙げて詳細に説明する。しかし、これらの実施例は本発明を説明するためのものに過ぎず、本発明の保護範囲を制限するものと解釈されてはならない。
【００９８】
製造例１：カーボンナノチューブの精製
１００ｍｇのカーボンナノチューブ（商品名ＩＬＪＩＮ  ＣＮＴ  ＡＰ−Ｇｒａｄｅ、イルジンナノテック、韓国）を、還流管付き５００ｍｌのフラスコ内で５０ｍｌの蒸留水を用いて１００℃で１２時間還流させた。次に、フィルタによって濾過された物質を６０℃で１２時間乾燥させた後、トルエンで残留フラーレンを洗い出した。残っている煤状の物質をフラスコから回収して４７０℃の加熱炉で２０分間加熱した後、最後に、６Ｍの塩酸で洗浄することにより、金属成分が全て除去された純粋なカーボンナノチューブを得た。
【００９９】
製造例２：カーボンナノチューブの表面へのカルボキシル基の導入
前記製造例１で得られた純粋なカーボンナノチューブを、硝酸：硫酸＝７：３（ｖ／ｖ）の混合酸溶液を入れたソニケータで２４時間還流させた。得られた溶液を０．２μｍのポリカーボネートフィルタで濾過した。次に、濾過物を硝酸に浸漬して９０℃で４５時間還流させた後、１２，０００ｒｐｍで遠心分離して得た上澄液を０．１μｍのポリカーボネートフィルタで濾過し、得られた濾過物を６０℃で１２時間乾燥させた。乾燥したカーボンナノチューブをＤＭＦに分散させた後、再び０．１μｍのポリカーボネートフィルタで濾過して選別した。
【０１００】
製造例３：カーボンナノチューブの表面へのアセチルクロライド基の導入
前記製造例２で得られた、表面にカルボキシル基が導入されたカーボンナノチューブ０．０３ｇを、内部が火炎乾燥（ｆｌａｍｅ  ｄｒｙ）された２ネックシュレンクフラスコ（２−ｎｅｃｋ  Ｓｃｈｒｅｎｋ  ｆｌａｓｋ）内で、窒素雰囲気下、２０ｍｌのＤＭＦ中で１時間超音波処理して均一に分散させた後、チオニルクロライド２０ｍｌを添加し、さらに７０℃で２４時間程度撹拌して反応させた。反応終了後、反応混合物を無水ＴＨＦで希釈し、その後、遠心分離して茶色の浮遊溶液を注ぎ捨てた。次に、残っているペレットを、さらに無水ＴＨＦで３回繰り返し洗浄して精製した。残っている黒色の固体を室温で減圧乾燥させて、表面にアセチルクロライド基が導入されたカーボンナノチューブを得た。
【０１０１】
製造例４：カーボンナノチューブの表面へのオキシラン基の導入
前記製造例３で得られた、表面にアセチルクロライド基が導入されたカーボンナノチューブ４０ｍｇを、クロロホルム２０ｍｌに入れて３０分間超音波処理して分散させた後、ピリジン４ｍｌとグリシドール１ｍｌを順次添加し、還流条件の下で４８時間程度撹拌して反応させた。反応終了後、反応混合物をメタノールで数回洗浄して未反応のグリシドールを除去し、残っている黒色の固体を室温で減圧乾燥させ、表面にグリシジルエーテル基が導入されたカーボンナノチューブを得た。
【０１０２】
製造例５：カーボンナノチューブの表面へのアンハイドライド基の導入
前記製造例３で得られた、表面にアセチルクロライド基が導入されたカーボンナノチューブ４０ｍｇを、ジメチルクロロホルムアミド２ｍｌに入れて超音波処理で分散させた後、ピリジン１０ｍｌと４−ヒドロキシフタル酸ジメチルエステル２ｇを順次添加し、７０℃で１８時間程度撹拌して反応させた。反応終了後、反応混合物を蒸留水で数回洗浄した。さらに残っている黒色の固体にアセトン２０ｍｌと、０．２ｇの水酸化ナトリウムが溶解している蒸留水１０ｍｌを順次添加した後、６０℃で１８時間程度撹拌して反応させた。反応終了後、希塩酸水溶液、蒸留水およびエチルアセテートで数回洗浄し、室温で減圧乾燥させた。乾燥した固体に酢酸５ｍｌと無水酢酸５ｍｌを加え、１２５℃で８時間程度反応させた後、メタノールで数回洗浄して未反応物を除去し、室温で減圧乾燥させ、表面にアンハイドライド基が導入されたカーボンナノチューブを得た。
【０１０３】
実施例１：カーボンナノチューブを用いたネガティブパターン（１）の形成
前記製造例４で得られた、オキシラン基で表面修飾されたカーボンナノチューブを用いて、次の組成で光硬化用コーティング液を製造した。
【０１０４】
製造例４で得られたカーボンナノチューブ  ０．１ｇ
光酸発生剤（トリフェニルスルホニウムペンタフルオロアルセネート）  ０．００１ｇ
溶媒（ＤＭＦ）  ３ｇ
１時間超音波処理して前記各成分を十分混合した後、得られたコーティング液をシリコンウェーハ上に３００ｒｐｍでスピンコーティングした。次に、１００℃で１分間乾燥させ、コーティングされた表面に残っている溶媒を除去して、コーティングフィルムを得た。このように形成されたコーティングフィルムを、所望のパターンが形成されたフォトマスクを用いて６００ｍＪ／ｃｍ２の露光量でＵＶに露光させた後、１００℃で約２分間後硬化を行った。その後、ＤＭＦに２０秒間浸漬して現像し、カーボンナノチューブからなるネガティブパターンライン（ライン幅：５０μｍ）を得た。
【０１０５】
実施例２：カーボンナノチューブを用いたネガティブパターン（２）の形成
前記製造例４で得られた、オキシラン基で表面修飾されたカーボンナノチューブを用いて次の組成で光硬化用コーティング液を製造した。
【０１０６】
製造例４で得られたカーボンナノチューブ  ０．１ｇ
光酸発生剤（トリフェニルスルホニウムトリフルオロメタンスルホネート）
０．０００５ｇ
光酸発生剤（１−ジアゾ−１−ベンゼンスルホニル−３，３−ジメチル−２−ブタノンン）  ０．０００５ｇ
溶媒（ＤＭＦ）  ２ｇ
溶媒（メトキシプロピルアセテート）  １ｇ
１時間超音波処理して各成分を混合し、得られたコーティング液をシリコンウェーハ上に５００ｒｐｍでスピンコーティングした。その後、１００℃で１分間乾燥させ、コーティングされた表面に残っている溶媒を除去して、コーティングフィルムを得た。このように形成されたコーティングフィルムを、所望のパターンが形成されたフォトマスクを用いて６００ｍＪ／ｃｍ２の露光量でＵＶに露光させた後、１００℃で２分間後硬化を行った。その後、ＤＭＦに２０秒間浸漬して現像し、カーボンナノチューブからなるネガティブパターンライン（ライン幅：５０μｍ）を得た。
【０１０７】
実施例３：カーボンナノチューブを用いたネガティブパターン（３）の形成
前記製造例４で得られた、オキシラン基で表面修飾されたカーボンナノチューブを用いて次の組成で光硬化用コーティング液を製造した。
【０１０８】
製造例４で得られたカーボンナノチューブ  ０．０１ｇ
高分子バインダー（ポリスチレン、分子量５０００）  ０．１５ｇ
光酸発生剤（トリフェニルスルホニウムトリフルオロメタンスルホネート）
０．０００５ｇ
光酸発生剤（１−ジアゾ−１−ベンゼンスルホニル−３，３−ジメチル−２−ブタノンン）  ０．０００５ｇ
溶媒（ＤＭＦ）  １．５ｇ
溶媒（メトキシプロピルアセテート）  １ｇ
溶媒（トルエン）  ０．５ｇ
１時間超音波処理して各成分を十分混合して調製されたコーティング液を、シリコンウェーハ上に５００ｒｐｍでスピンコーティングした。その後、１００℃で１分間乾燥させ、コーティングされた表面に残っている溶媒を除去して、コーティングフィルムを得た。このように形成されたコーティングフィルムを、所望のパターンが形成されたフォトマスクを用いて６００ｍＪ／ｃｍ２の露光量でＵＶに露光させた後、１００℃で２分間後硬化を行い、その後、ＤＭＦに２０秒間浸漬して現像し、カーボンナノチューブのネガティブパターンライン（ライン幅：４０μｍ）を得た。
【０１０９】
実施例４：カーボンナノチューブを用いたネガティブパターン（４）の形成
前記製造例４で得られた、オキシラン基で表面修飾されたカーボンナノチューブを用いて次の組成で光硬化用コーティング液を製造した。
【０１１０】
製造例４で得られたカーボンナノチューブ  ０．０１ｇ
高分子バインダー
（ポリビニルアルコール、分子量６０００、加水分解８０％）  ０．１５ｇ
光塩基発生剤（トリメチルベンズヒドリルアンモニウムトリフラート）  ０．００１ｇ
溶媒（ＤＭＦ）  １．５ｇ
溶媒（メトキシプロピルアセテート）  １ｇ
１時間超音波処理して各成分を十分混合して調製されたコーティング液を、シリコンウェーハ上に４００ｒｐｍでスピンコーティングした。その後、１００℃で１分間乾燥させ、コーティングされた表面に残っている溶媒を除去して、コーティングフィルムを得た。このように形成されたコーティングフィルムを、所望のパターンが形成されたフォトマスクを用いて６００ｍＪ／ｃｍ２の露光量でＵＶに露光させた後、１００℃で２分間後硬化を行い、その後、ＤＭＦに２０秒間浸漬して現像し、カーボンナノチューブのネガティブパターンライン（ライン幅：５０μｍ）を得た。
【０１１１】
実施例５：カーボンナノチューブを用いたネガティブパターン（５）の形成
前記製造例５で得られた、アンハイドライド基で表面修飾されたカーボンナノチューブを用いて次の組成で光硬化用コーティング液を製造した。
【０１１２】
製造例５で得られたカーボンナノチューブ  ０．０１ｇ
高分子バインダー（ポリスチレン、分子量５０００）  ０．１５ｇ
光酸発生剤（トリフェニルスルホニウムトリフルオロメタンスルホネート）
０．０００５ｇ
光酸発生剤（１−ジアゾ−１−ベンゼンスルホニル−３，３−ジメチル−２−ブタノンン）  ０．０００５ｇ
溶媒（ＤＭＦ）  １．５ｇ
溶媒（メトキシプロピルアセテート）  １ｇ
１時間超音波処理して各成分を十分混合して調製されたコーティング液を、シリコンウェーハ上に５００ｒｐｍでスピンコーティングした。その後、１００℃で１分間乾燥させ、コーティングされた表面に残っている溶媒を除去して、コーティングフィルムを得た。このように形成されたコーティングフィルムを、所望のパターンが形成されたフォトマスクを用いて４００ｍＪ／ｃｍ２の露光量でＵＶに露光させた後、１００℃で２分間後硬化を行い、その後、ＤＭＦに２０秒間浸漬して現像し、カーボンナノチューブのネガティブパターンライン（ライン幅：６０μｍ）を得た。
【０１１３】
実施例６：カーボンナノチューブを用いたネガティブパターン（６）の形成
前記製造例５で得られた、アンハイドライド基で表面修飾されたカーボンナノチューブを用いて次の組成で光硬化用コーティング液を製造した。
【０１１４】
製造例５で得られたカーボンナノチューブ  ０．０１ｇ
高分子バインダー（ポリスチレン、分子量５０００）  ０．１５ｇ
光酸発生剤（２，２’，４，４’−テトラ（２，２，２−トリフルオロエタンスルホニルオキシ）ベンゾフェノン）  ０．００１ｇ
光増感剤（イソプロピルチオキサントン）  ０．０００２ｇ
溶媒（ＤＭＦ）  １．５ｇ
溶媒（メトキシプロピルアセテート）  １ｇ
１時間超音波処理して各成分を十分混合して調製されたコーティング液を、シリコンウェーハ上に４００ｒｐｍでスピンコーティングした。その後、１００℃で１分間乾燥させ、コーティングされた表面に残っている溶媒を除去して、コーティングフィルムを得た。このように形成されたコーティングフィルムを、所望のパターンが形成されたフォトマスクを用いて４００ｍＪ／ｃｍ２の露光量でＵＶに露光させた後、１００℃で２分間後硬化を行い、その後、ＤＭＦに２０秒間浸漬して現像し、カーボンナノチューブのネガティブパターンライン（ライン幅：７０μｍ）を得た。
【０１１５】
実施例７：カーボンナノチューブを用いたネガティブパターン（７）の形成
前記製造例４と製造例５でそれぞれ得られた、オキシラン基とアンハイドライド基で表面修飾されたカーボンナノチューブを混合使用して、次の組成で光硬化用コーティング液を調製した。
【０１１６】
製造例４で得られたカーボンナノチューブ  ０．０１ｇ
製造例５で得られたカーボンナノチューブ  ０．０１ｇ
高分子バインダー（ポリビニルアルコール、分子量６，０００、加水分解８０％）
０．３ｇ
光酸発生剤（１，２，３−トリス（ｐ−フルオロベンゼンスルホニルオキシ）ベンゼン）  ０．００１ｇ
溶媒（ＤＭＦ）  ２．５ｇ
溶媒（メトキシプロピルアセテート）  １ｇ
１時間超音波処理して各成分を十分混合して調製されたコーティング液を、シリコンウェーハ上に５００ｒｐｍでスピンコーティングした。その後、１００℃で１分間乾燥させ、コーティングされた表面に残っている溶媒を除去してコーティングフィルムを得た。このように形成されたコーティングフィルムを、所望のパターンが形成されたフォトマスクを用いて５００ｍＪ／ｃｍ２の露光量でＵＶに露光させた後、１００℃で２分間後硬化を行い、その後、ＤＭＦに２０秒間浸漬して現像し、カーボンナノチューブのネガティブパターンライン（ライン幅：６０μｍ）を得た。
【０１１７】
実施例８：カーボンナノチューブを用いた高分子複合体（１）の形成
前記製造例４で得られた、オキシラン基で表面修飾されたカーボンナノチューブを用いて、次の組成で光硬化用のコーティング液を調製し、このコーティング液を用いてフィルムキャスティングを行った。
【０１１８】
製造例４で得られたカーボンナノチューブ  ０．０１ｇ
高分子バインダー（ポリスチレン、分子量５０００）  １ｇ
硬化剤（エチレンジアミン）  ０．００２ｇ
溶媒（トルエン）  ９ｇ
溶媒（ＤＭＦ）  １ｇ
前記コーティング液を１時間超音波処理して各成分を十分混合し、平らなガラスカルチャーディッシュ（直径１００ｍｍ、高さ１０ｍｍ）に塗布した後、３日間、温度を８０℃に保って溶媒を徐々に揮発させ、平均厚さ０．４ｍｍの試片を得た。前記試片の機械的物性を測定したところ、表１に示す通りである。
【０１１９】
実施例９：カーボンナノチューブを用いた高分子複合体（２）の形成
次の組成でコーティング液を製造したことを除いては、前記実施例８と同様にして、フィルムキャスティングによって試片を作成して、その機械的物性を測定した（参照：表１）。
【０１２０】
製造例４で得られたカーボンナノチューブ  ０．０２ｇ
高分子バインダー（ポリスチレン、分子量５０００）  １ｇ
硬化剤（エチレンジアミン）  ０．００２ｇ
溶媒（トルエン）  ９ｇ
溶媒（ＤＭＦ）  １ｇ
実施例１０：カーボンナノチューブを用いた高分子複合体（３）の形成
次の組成でコーティング液を製造したことを除いては、前記実施例８と同様にして、フィルムキャスティングによって試片を作成して、その機械的物性を測定した（参照：表１）。
【０１２１】
製造例４で得られたカーボンナノチューブ  ０．０５ｇ
高分子バインダー（ポリスチレン、分子量５０００）  １ｇ
硬化剤（エチレンジアミン）  ０．００２ｇ
溶媒（トルエン）  ９ｇ
溶媒（ＤＭＦ）  １ｇ
比較例１：カーボンナノチューブを用いた高分子複合体（４）の形成
次の組成でコーティング液を製造したことを除いては、前記実施例８と同様にして、フィルムキャスティングによって試片を作成して、その機械的物性を測定した（参照：表１）。
【０１２２】
製造例２で得られたカーボンナノチューブ  ０．０１ｇ
高分子バインダー（ポリスチレン、分子量５０００）  １ｇ
硬化剤（エチレンジアミン）  ０．００２ｇ
溶媒（トルエン）  ９ｇ
溶媒（ＤＭＦ）  １ｇ
比較例２：カーボンナノチューブを用いた高分子複合体（５）の形成
次の組成でコーティング液を製造したことを除いては、前記実施例８と同様にして、フィルムキャスティングによって試片を作成し、その機械的物性を測定した（参照：表１）。
【０１２３】
製造例２で得られたカーボンナノチューブ  ０．０２ｇ
高分子バインダー（ポリスチレン、分子量５０００）  １ｇ
硬化剤（エチレンジアミン）  ０．００２ｇ
溶媒（トルエン）  ９ｇ
溶媒（ＤＭＦ）  １ｇ
比較例３：カーボンナノチューブを用いた高分子複合体（６）の形成
次の組成のコーティング液を製造したことを除いては、前記実施例８と同様にして、フィルムキャスティングによって試片を作成し、その機械的物性を測定した（参照：表１）。
【０１２４】
製造例２で得られたカーボンナノチューブ  ０．０５ｇ
高分子バインダー（ポリスチレン、分子量５０００）  １ｇ
硬化剤（エチレンジアミン）  ０．００２ｇ
溶媒（トルエン）  ９ｇ
溶媒（ＤＭＦ）  １ｇ
【０１２５】
【表１】
2009093186.tif 000023
【０１２６】
註）測定方法：ＡＳＴＭ  Ｄ８８２−９７に準拠して測定した。
【０１２７】
測定機構：ＳＨＩＭＡＤＺＵ社製、ＡＧＳ−１００Ｇを用いて測定した。
【０１２８】
ＰＳ：ポリスチレン
表１の結果より、カーボンナノチューブの表面に硬化性作用基を導入した場合、単にカーボンナノチューブと高分子とを混合して得られた複合体より、平均で１０％以上機械的な強度が増加し、また、カーボンナノチューブの間、カーボンナノチューブと高分子成分との間に形成された相互貫入高分子網目構造が複合体の機械的物性の改善に有効であることが分る。
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
下記式（１）で表わされるオキシラン基で表面修飾されたカーボンナノチューブ及び／又は下記式（２）〜（７）のいずれか一つで表わされるアンハイドライド基で表面修飾されたカーボンナノチューブ。
【化１】
2009093186.tif 000028
（式中、Ｒは炭素数１〜１５の直鎖状、分岐状又は環状のアルキレン基を示す。）
【化２】
2009093186.tif 000029
【請求項２】
請求項１に記載のカーボンナノチューブを含む、組成物。
【請求項３】
さらに、少なくとも１の光酸発生剤及び／又は光塩基発生剤、を含む、請求項２に組成物。
【請求項４】
前記カーボンナノチューブを３〜９５質量％含み、
さらに前記光酸発生剤および光塩基発生剤から選ばれる少なくとも１種をカーボンナノチューブ１００質量部当たり０．１〜１５質量部含む、請求項３に記載の組成物。
【請求項５】
２−エチル−９，１０−ジメトキシアントラセン、９，１０−ジクロロアントラセン、１−クロロアントラセン、２−メチルアントラセン、９−メチルアントラセン、２−ｔ−ブチルアントラセン、アントラセン、１，２−ベンズアントラセン、１，２，３，４−ジベンズアントラセン、１，２，５，６−ジベンズアントラセン、１，２，７，８−ジベンズアントラセン、９，１０−ジメトキシジメチルアントラセン、２−エチル−９，１０−ジメトキシアントラセン、Ｎ−メチルフェノチアジン、イソプロピルチオキサントンからなる群より選ばれる１種以上の光増感剤を、前記カーボンナノチューブ１００質量部当たり０．３〜２質量部の割合でさらに含む、請求項２〜４のいずれか１項に記載の組成物。
【請求項６】
さらに、１種以上の熱硬化剤、を含む、請求項２に記載の組成物。
【請求項７】
前記カーボンナノチューブを３〜９５質量％含み、さらに前記熱硬化剤をカーボンナノチューブ１００質量部当たり１〜３５質量部含む、請求項６に記載に記載の組成物。
【請求項８】
ＤＭＦ、４−ヒドロキシ−４−メチル−２−ペンタノン、エチレングリコールモノエチルエーテル、２−メトキシエタノール、メトキシプロピルアセテート、エチル−３−エトキシプロピオネート及びシクロヘキサノンからなる群より選ばれる１種以上の有機溶媒をさらに含む、請求項２〜７のいずれか１項に記載の組成物。
【請求項９】
アミノプロピルトリエトキシシラン、フェニルアミノプロピルトリメトキシシラン、ウレイドプロピルトリエトキシシラン、グリシドキシプロピルトリメトキシシラン、イソシアナートプロピルトリエトキシシラン、イソプロピルトリイソステアロイルチタネート及びアセトアルコキシアルミニウムジイソプロピレートからなる群より選ばれる１種以上のカップリング剤を、前記カーボンナノチューブの１００質量部当たり０．１〜１０質量部の割合でさらに含む、請求項２〜８のいずれか１項に記載の組成物。
【請求項１０】
オキシラン基含有モノマ、オキシラン基含有モノマのオリゴマーおよびそのポリマー、ならびにアンハイドライド基含有モノマおよびそのポリマーよりなる群から選ばれる少なくとも１種を、前記カーボンナノチューブ１００質量部当り１〜９５質量部の割合で、さらに含む、請求項２〜９のいずれか１項に記載の組成物。
【請求項１１】
ポリエステル、ポリカーボネート、ポリビニルアルコール、ポリビニルブチラール、ポリアセタール、ポリアリレート、ポリアミド、ポリアミドイミド、ポリエーテルイミド、ポリフェニレンエーテル、ポリフェニレンスルフィド、ポリエーテルスルホン、ポリエーテルケトン、ポリフタルアミド、ポリエーテルニトリル、ポリエーテルスルホン、ポリベンズイミダゾール、ポリカルボジイミド、ポリシロキサン、ポリメチルメタクリラート、ポリメタクリルアミド、ニトリルゴム、アクリルゴム、ポリエチレンテトラフルオライド、エポキシ樹脂、フェノール樹脂、メラミン樹脂、ウレア樹脂、ポリブテン、ポリペンテン、エチレン−プロピレン共重合体、エチレン−ブテン−ジエン共重合体、ポリブタジエン、ポリイソプレン、エチレン−プロピレン−ジエン共重合体、ブチルゴム、ポリメチルペンテン、ポリスチレン、スチレン−ブタジエン共重合体、水素添加（ｈｙｄｒｏｇｅｎａｔｅｄ）スチレン−ブタジエン共重合体、水素添加ポリイソプレン及び水素添加ポリブタジエンの中から選ばれる１種以上の高分子バインダーを、前記カーボンナノチューブ１００質量部当たり１〜３０質量部の割合でさらに含む、請求項２〜１０のいずれか１項に記載の組成物。
【請求項１２】
請求項１に記載のカーボンナノチューブを含む、コーティング液。
【請求項１３】
次の工程を含むカーボンナノチューブ高分子複合体の製造方法：
（ａ）カーボンナノチューブの表面を酸により酸化した後に、湿式方式により、下記式１で表わされるオキシラン基で表面修飾されたカーボンナノチューブ及び／又は下記式２〜７のいずれか一つで表わされるアンハイドライド基で表面修飾されたカーボンナノチューブを、１種以上の熱硬化剤と共に有機溶媒に分散させてコーティング液を製造する工程、
【化３】
2009093186.tif 000030
（式中、Ｒは炭素数１〜１５の直鎖状、分岐状又は環状のアルキレン基を示す。）
【化４】
2009093186.tif 000031
（ｂ）前記コーティング液を基材の表面に塗布し、熱硬化させてカーボンナノチューブ高分子複合体を得る工程。
【請求項１４】
前記コーティング液が、カーボンナノチューブを３〜９５質量％含み、さらに熱硬化剤をカーボンナノチューブ１００質量部当たり１〜３５質量部含むことを特徴とする請求項１３に記載のカーボンナノチューブ高分子複合体の製造方法。
【請求項１５】
前記コーティング液で用いる有機溶媒が、ＤＭＦ、４−ヒドロキシ−４−メチル−２−ペンタノン、エチレングリコールモノエチルエーテル、２−メトキシエタノール、メトキシプロピルアセテート、エチル−３−エトキシプロピオネート及びシクロヘキサノンからなる群より選ばれる１種以上であることを特徴とする請求項１３または１４に記載のカーボンナノチューブ高分子複合体の製造方法。
【請求項１６】
前記コーティング液が、アミノプロピルトリエトキシシラン、フェニルアミノプロピルトリメトキシシラン、ウレイドプロピルトリエトキシシラン、グリシドキシプロピルトリメトキシシラン、イソシアナートプロピルトリエトキシシラン、イソプロピルトリイソステアロイルチタネート及びアセトアルコキシアルミニウムジイソプロピレートからなる群より選ばれる１種以上のカップリング剤を、カーボンナノチューブ１００質量部当たり０．１〜１０質量部の割合でさらに含むことを特徴とする請求項１３〜１５のいずれか１項に記載のカーボンナノチューブ高分子複合体の製造方法。
【請求項１７】
前記コーティング液が、オキシラン基含有モノマおよびアンハイドライド基含有モノマから選ばれる少なくとも１種と、前記オキシラン基含有モノマまたはアンハイドライド基含有モノマのオリゴマーもしくはポリマーとを、カーボンナノチューブ１００質量部当り１〜９５質量部の割合で、さらに含むことを特徴とする、１３〜１６のいずれか１項に記載のカーボンナノチューブ高分子複合体の製造方法。
【請求項１８】
前記コーティング液が、ポリエステル、ポリカーボネート、ポリビニルアルコール、ポリビニルブチラール、ポリアセタール、ポリアリレート、ポリアミド、ポリアミドイミド、ポリエーテルイミド、ポリフェニレンエーテル、ポリフェニレンスルフィド、ポリエーテルスルホン、ポリエーテルケトン、ポリフタルアミド、ポリエーテルニトリル、ポリエーテルスルホン、ポリベンズイミダゾール、ポリカルボジイミド、ポリシロキサン、ポリメチルメタクリラート、ポリメタクリルアミド、ニトリルゴム、アクリルゴム、ポリエチレンテトラフルオライド、エポキシ樹脂、フェノール樹脂、メラミン樹脂、ウレア樹脂、ポリブテン、ポリペンテン、エチレン−プロピレン共重合体、エチレン−ブテン−ジエン共重合体、ポリブタジエン、ポリイソプレン、エチレン−プロピレン−ジエン共重合体、ブチルゴム、ポリメチルペンテン、ポリスチレン、スチレン−ブタジエン共重合体、水素添加（ｈｙｄｒｏｇｅｎａｔｅｄ）スチレン−ブタジエン共重合体、水素添加ポリイソプレン及び水素添加ポリブタジエンの中から選ばれる１種以上の高分子バインダーを、カーボンナノチューブ１００質量部当たり１〜３０質量部の割合でさらに含むことを特徴とする請求項１３〜１７のいずれか１項に記載のカーボンナノチューブ高分子複合体の製造方法。
【請求項１９】
前記請求項１３〜１８のいずれか１項に記載の方法により製造されたカーボンナノチューブ高分子複合体。